(57)【特許請求の範囲】
【請求項１】
被覆された量子ドットに基づくルミネセント材料の製造の方法であって、
（ｉ）液状媒質中にルミネセント量子ドットを供給するステップであり、該ルミネセント量子ドットは、カチオンを有する第１の元素（Ｍ１）と、アニオンを有する第２の元素（Ａ２）と、を有した外層を持つ、ステップと、
（ｉｉ）コーティングプロセスにて、前記液状媒質中で前記量子ドットの前記外層上にコーティングを設けるステップであり、該コーティングはシリカコーティングを有する、ステップと
を有し、
前記コーティングプロセス中に、若しくは前記コーティングプロセス後に、又は前記コーティングプロセス中及び前記コーティングプロセス後に、前記液状媒質は、イオンを有する第３の元素（Ｍ３）及びイオンを有する第４の元素（Ａ４）のうちの一方以上を有し、前記第１の元素（Ｍ１）及び前記第３の元素（Ｍ３）は、周期律表の同じ族に属し、且つ金属元素の群から選択され、前記第２の元素（Ａ２）及び前記第４の元素（Ａ４）は、周期律表の同じ族に属し、且つ非金属元素の群から選択され、Ｍ１及びＭ３は各々独立に、Ｚｎ及びＣｄから成る群から選択され、Ａ２及びＡ４は各々独立に、Ｓ、Ｓｅ及びＴｅから成る群から選択される、
方法。
【請求項２】
前記第３の元素（Ｍ３）及び前記第４の元素（Ａ４）のうちの前記一方以上は、前記液状媒質中で少なくとも１０ｍＭの濃度で利用可能である、請求項１に記載の方法。
【請求項３】
Ｍ３＝Ｍ１及びＡ４＝Ａ２のうちの一方以上が当てはまる、請求項１又は２に記載の方法。
【請求項４】
前記コーティングプロセスは、前記量子ドットを含有するミセル中で実行される、請求項１乃至３の何れか一項に記載の方法。
【請求項５】
前記コーティングプロセス中、前記液状媒質は、イオンを有する前記第３の元素（Ｍ３）を有し、且つイオンを有する前記第４の元素（Ａ４）を実質的に有しておらず、前記コーティングプロセス後、前記液状媒質は、イオンを有する前記第４の元素（Ａ４）を有している、請求項１乃至４の何れか一項に記載の方法。
【請求項６】
請求項１乃至５の何れか一項に記載の方法で得ることができる前記被覆された量子ドットは、イオンを有する前記第３の元素（Ｍ３）及びイオンを有する前記第４の元素（Ａ４）が存在しないとした該方法で得ることができる被覆された量子ドットの発光最大波長に対してシフトされた発光最大波長を持つ、請求項１乃至５の何れか一項に記載の方法。
【請求項７】
当該方法は更に、前記被覆された量子ドットを母材に埋め込んで波長コンバータ素子を提供するステップを有し、前記母材はシリコーンを有する、請求項１乃至６の何れか一項に記載の方法。
【請求項８】
被覆された量子ドットに基づくルミネセント材料であって、
カチオンを有する第１の元素（Ｍ１）と、アニオンを有する第２の元素（Ａ２）と、を有した外層を持つルミネセント量子ドットと、
前記外層上に設けられたコーティングであり、シリカコーティングを有するコーティングと
を有し、
前記シリカコーティングは更に、第３の元素（Ｍ３）及び第４の元素（Ａ４）のうちの一方以上を有し、前記第１の元素（Ｍ１）及び前記第３の元素（Ｍ３）は、周期律表の同じ族に属し、前記第２の元素（Ａ２）及び前記第４の元素（Ａ４）は、周期律表の同じ族に属し、Ｍ１及びＭ３は各々独立に、Ｚｎ及びＣｄから成る群から選択されており、Ａ２及びＡ４は各々独立に、Ｓ、Ｓｅ及びＴｅから成る群から選択されている、
ルミネセント材料。
【請求項９】
Ｍ３＝Ｍ１及びＡ４＝Ａ２のうちの一方以上が当てはまる、請求項８に記載のルミネセント材料。
【請求項１０】
前記第３の元素（Ｍ３）及び前記第４の元素（Ａ４）のうちの前記一方以上はそれぞれ、前記コーティング内で少なくとも１００ｐｐｍの量で含まれる、請求項８又は９に記載のルミネセント材料。
【請求項１１】
前記第３の元素（Ｍ３）及び前記第４の元素（Ａ４）のうちの前記一方以上はそれぞれ、前記コーティング内で、１：１００から２５：１００の範囲内のシリコンに対する重量比で含まれる、請求項８乃至１０の何れか一項に記載のルミネセント材料。
【請求項１２】
前記量子ドットは、球、立方体、ロッド、ワイヤ、ディスク、及びマルチポッドから成る群から選択された形状を有し、前記コーティングは、１−５０ｎｍの範囲内の厚さを有し、前記量子ドットは、コア材料がシェル材料とは異なるコア−シェル型のものであり、前記コア材料は、ＺｎＳ、ＺｎＳｅ、ＣｄＳ、ＣｄＳｅ、及びＩｎＰから成る群から選択されており、前記シェル材料は、ＺｎＳ、ＺｎＳｅ、ＣｄＳ、及びＣｄＳｅから成る群から選択されており、Ｍ３は、Ｚｎ及びＣｄから成る群から選択されており、Ａ４は、Ｓ及びＳｅから成る群から選択されている、請求項８乃至１１の何れか一項に記載のルミネセント材料。
【請求項１３】
請求項８乃至１２の何れか一項に記載のルミネセント材料が埋め込まれた母材を有する波長コンバータ素子。
【請求項１４】
前記母材はシリコーンを有する、請求項１３に記載の波長コンバータ素子。
【請求項１５】
光源と、
請求項８乃至１２の何れか一項に記載のルミネセント材料、又は前記ルミネセント材料を有する波長コンバータ素子と、
を有し、
前記光源が前記ルミネセント材料を照らすように構成されている、
照明デバイス。
【請求項１６】
請求項１５に記載の照明デバイスを少なくとも１つ有するランプ。
【請求項１７】
請求項１５に記載の照明デバイスを少なくとも１つ有する、又は請求項１６に記載のランプを少なくとも１つ有する、照明器具。
【発明の詳細な説明】
【技術分野】
【０００１】
本発明は、量子ドットに基づくルミネセント材料の製造方法に関する。本発明は更に、そのようなルミネセント材料に関し、また、そのようなルミネセント材料を有する波長コンバータ素子にも関する。本発明はまた、そのようなルミネセント材料を用いて光を提供する照明デバイスに関する。本発明は更に、その照明デバイスを有するランプ及び照明器具に関する。
【背景技術】
【０００２】
量子ドット（ｑドット又はＱＤ）は現在、ソリッドステートライティング（ＳＳＬ）用途（ＬＥＤ）における蛍光体として研究されている。それらは、例えば調節可能（チューナブル）な発光及び狭い発光バンドなど、特には高ＣＲＩであるＬＥＤベースのランプの有効性を有意に高める助けとなり得る幾つかの利点を有する。典型的に、ｑドットは有機液体にて供給され、量子ドットは、例えばオレイン酸塩（オレイン酸のアニオン）など、ドットの発光効率を向上させること及び有機媒体内でドットを安定させることの助けとなる有機リガンドによって取り囲まれる。
【０００３】
量子ドットのシリカコーティングが技術的に知られている。Ｋｏｏｌｅ等の非特許文献１は、提案するウォーター・イン・オイル（Ｗ／Ｏ）逆マイクロエマルション合成法による単分散シリカ球（直径〜３５ｎｍ）内の疎水性半導体ナノ結晶（又は量子ドット、ＱＤ）の組み込み機構を支持する実験的証拠を記載している。様々な合成反応剤の負荷を受けてＱＤ表面で起こる迅速なリガンド交換を調べるために蛍光分光法が用いられている。理論付けられたことには、加水分解されたＴＥＯＳは、ＱＤ表面に対して高い親和力を持ち、そして、疎水性アミンリガンドを置換し、それにより、ミセルの親水性の内部へのＱＤの移動が可能にされ、そこでシリカ成長が起こる。より強い結合性チオールリガンドを用いてリガンド交換を妨げることによって、組み込まれるＱＤの位置を、中心に置かれたものから中心を外れたものへと、そして最終的にシリカ球の表面へと制御することができた。それらは、３５％という前例のない量子効率を持つＱＤ／シリカ粒子を作製することができた。
【０００４】
特許文献１（ＷＯ２０１３／０５７７０２）は、相互接続され、被覆されたルミネセントナノ粒子のマトリクスを有するルミネッセントナノ粒子ベースのルミネセント材料であって、例えばルミネセントナノ粒子がＣｄＳｅを有し、ルミネセントナノ粒子がＣｄＳのコーティングを有し、マトリクスがＺｎＳを有するコーティングを有するルミネセント材料を記載している。それに従ったルミネセント材料は、２５℃において少なくとも８０％の量子効率を有し、また、２５℃における量子効率と比較して、１００℃において最大２０％の量子効率のクエンチを有する。
【０００５】
特許文献２（ＷＯ２００５／１０７８１８）は、インビボ生体撮像用の多機能造影剤又はプローブとして有用な、蛍光性でＸ線不透過の磁気量子ナノ粒子、及びその使用方法を記載している。この特許文献２は、例えば幹細胞などの様々な細胞型の撮像を含め、多面的な生体撮像（例えば、動脈内術前脳マッピング及び包括的インビボ診断撮像）のための使用を記載している。
【０００６】
特許文献３（ＷＯ２００９／０４６３９２）は、希土類ドープされた単分散六方晶系のアップコンバージョン用ナノ蛍光体を調合する方法であって、そのステップが、トリ−置換ホスフィン又はトリ−置換ホスフィンオキシドを含有する溶媒中に１つ以上の希土類前駆体化合物及び１つ以上のホスト金属フッ化物を溶かして溶液を形成し、該溶液を、ホスフィン又はホスフィンオキシドが液体のままであり且つ分解しない２５０℃よりも高い温度まで加熱し、そして、１つ以上の希土類元素でドープされたホスト金属化合物のリン光性六方晶系単分散ナノ粒子をリンデンさせて溶液から単離することを含む方法を記載している。ナノ粒子も記載され、また、希土類ドープされたアップコンバージョン用ナノ粒子をＳｉＯ２でコーティングする方法も記載されている。
【先行技術文献】
【特許文献】
【０００７】
【特許文献１】国際公開第２０１３／０５７７０２号パンフレット
【特許文献２】国際公開第２００５／１０７８１８号パンフレット
【特許文献３】国際公開第２００９／０４６３９２号パンフレット
【非特許文献】
【０００８】
【非特許文献１】R．Koole，M．van  Schooneveld，J．Hilhorst，C．de  Mello  Donega，D．’t  Hart，A．van  Blaaderen，D．Vanmaekelbergh，及びA．Meijerink，Chem．Mater．，20，p.2503−2512，2008年
【発明の概要】
【０００９】
ＱＤのシリカ封入（上述も参照）は、空気中でＱＤを安定化させるため、及び外部との化学的相互作用からＱＤを保護するために使用される。小さいサイズ分散（後述を参照）を持つ小さい（〜２０ｎｍ）シリカ粒子を作製するための方法として、９０年代に、逆ミセル法が紹介された。この方法はまた、シリカ被覆されたＱＤを作製することにも使用されることができる。ＱＤの周囲の在来（ネイティブ）有機リガンドが、シリカシェル成長中に、無機シリカ前駆体分子で置換される。従来の（例えば、オレイン酸又はヘキサデシルアミン）キャップされたＱＤにおいて有機リガンドは弱い鎖として見られるので、ＱＤの周囲の無機シリカシェルは、ＱＤを光酸化に対していっそう安定にする見込みを有する。
【００１０】
従来技術は、特に有機媒体内で有機リガンドによって配位されるときの、量子ドットの量子効率に言及しているが、量子ドットが微粒子材料として提供される有用な用途では、量子効率が劇的に低下するようである。量子効率は典型的に、シリカ成長を受けて５０％よりも大きく低下し、それを照明用途に適用可能でないものとする。さらに、シリカコーティングを仮定すると、逆ミセル法によって成長されたままのシリカは非常に多孔質であり、時々提案されているものよりも、酸素又は水に対する障壁として良好でないものとなる。
【００１１】
従って、本発明の一観点は、量子ドットに基づく代わりのルミネセント材料を提供することであり、それは好ましくは更に、上述の欠点のうちの１つ以上を少なくとも部分的に取り除くものである。さらに、量子ドットに基づくそのようなルミネセント材料の製造のための代わりの方法を提供することも本発明の一観点である。本発明の更なる一観点は、そのような量子ドットを用いて代わりの波長コンバータ及び／又は代わりの照明デバイスを提供することであり、それは好ましくは更に、上述の欠点のうちの１つ以上を少なくとも部分的に取り除くものである。
【００１２】
ここでは、以下に限られないが例えばＺｎＣｌ２又はＮａ２Ｓなどの無機塩をシェル成長中に付加することが提案される。これは、シェル成長後のＱＤの最終的なＱＥを大いに向上させるようである。それに代えて、あるいは加えて、このような塩をシリカ（コーティング）成長の後に付加することが提案される。これもＱＥを向上させ、また、ＱＤのピーク波長及びフォトブライトニング効果に影響を及ぼす。本方法を用いると、例えばバックライト照明などの商業用途に適した又は近づく効率を持つＱＤを得ることができる。
【００１３】
第一の態様において、本発明は、被覆された量子ドット（“ＱＤ”）に基づくルミネセント材料の製造の方法を提供し、当該方法は、
（ｉ）液状媒質中にルミネセント量子ドットを供給するステップであり、該ルミネセント量子ドットは、カチオンを有する第１の元素（Ｍ１）と、アニオンを有する第２の元素（Ａ２）と、を有した外層を持つ、ステップと、
（ｉｉ）コーティングプロセスにて、液状媒質中で量子ドットの外層上にコーティングを設けるステップであり、該コーティングは特にシリカコーティングを有する、ステップと
を有し、
コーティングプロセス中に、若しくはコーティングプロセス後に、又はコーティングプロセス中及びコーティングプロセス後に、液状媒質は、イオンを有する第３の元素（Ｍ３）及びイオンを有する第４の元素（Ａ４）のうちの一方以上を有し、特定の一実施形態において、第１の元素（Ｍ１）及び第３の元素（Ｍ３）は、周期律表の同じ族に属し、特定の一実施形態において、第２の元素（Ａ２）及び第４の元素（Ａ４）は、周期律表の同じ族に属する。特に、イオンを有する第１の元素は、例えば二価の亜鉛などの金属カチオンである。また、特に、イオンを有する第２の元素は、例えば硫化物又はセレン化物などの非金属アニオンである。なお、元素という用語は、ここでは、（例えば、Ｚｎ元素／金属又はＳ元素）のような元素材料が適用されることを指し示すものではない。一般に、元素は、Ｚｎ２＋、Ｃｄ２＋、又はＳ２−、Ｓｅ２−、Ｔｅ２−などのような，（１つ以上の）その元素を有するイオンとして利用可能であり又は提供されることになる。
【００１４】
本発明はまた、更なる一態様において、このような方法を用いて得ることができるルミネセント材料を提供する。従って、（より）更なる一態様において、本発明はまた、被覆された量子ドットに基づくルミネセント材料を提供し、当該ルミネセント材料は、カチオンを有する第１の元素（Ｍ１）と、アニオンを有する第２の元素（Ａ２）と、を有した外層と、該外層上に配置されたコーティングであり、該コーティングは特にシリカコーティングを有する、コーティングと、を持つルミネセント量子ドットを有し、（シリカ）コーティングは更に、第３の元素（Ｍ３）及び第４の元素（Ａ４）のうちの一方以上を有し、第１の元素（Ｍ１）及び第３の元素（Ｍ３）は、一実施形態において、周期律表の同じ族に属し、第２の元素（Ａ２）及び第４の元素（Ａ４）は、一実施形態において、周期律表の同じ族に属する。特に、とりわけ、コーティングはシリカ（ＳｉＯ２）コーティングを有する。これに代えて、あるいは加えて、チタニア（ＴｉＯ２）コーティング、アルミナ（Ａｌ２Ｏ３）コーティング、又はジルコニア（ＺｒＯ２）コーティングを有していてもよい。特に、ここでは以下、シリカコーティングを有するコーティングに関して本発明を説明する。
【００１５】
この方法を用いて、実験室にて、（空気中で）優に７０％を超える量子効率を持つ量子ドットに基づくルミネセント材料が得られた。さらに、また、マトリクスに埋め込まれた量子ドットは、実際には、このような高いＱＥを持っていないようであった。本方法は、興味深いほど高い量子効率を持った、微粒子状の量子ドット及び／又はマトリクス内の量子ドットを初めて提供するものであると思われる。理論付けられることには、ＱＤにおける硫化亜鉛の外層を仮定すると（例えば、ＺｎＳｅ量子ドット又はＣｄＳコア／ＺｎＳシェル量子ドットを仮定するときなど）、亜鉛含有リガンド及び／又は硫黄含有リガンドの錯体が、シリカシェル成長中にＱＤ表面を去って、ＱＥを低下させるトラップ状態を生じさせ得る。シリカ成長の最中及び／又は後に例えば亜鉛又は硫化物の塩を付加することにより、これらのトラップ状態が回復され得る。従って、イオンを有する第３の元素（Ｍ３）及びイオンを有する第４の元素（Ａ４）のうちの上記一方以上は、特に、量子効率及び／又は安定性を向上させるために適用される。さらに、驚くことに、塩の付加は、ＱＥを高めるだけでなく、高温又は青色フラックスに対する安定性も向上する。
【００１６】
量子ドットは、ベア粒子として提供されてもよいし、例えばコア−シェル粒子として提供されてもよい。用語“シェル”はまた、複数のシェルを指すこともある。また、コア−シェル粒子は、必ずしも球状であるわけではなく、それらはまた、例えば量子ロッド型又はテトラポッド型（若しくはその他のマルチポッド型）などのものであってもよい。更なる例を以下にて提供する。ベア粒子又はコアは、特に、光学的に活性な部分である。シェルは、一種の保護として使用され、しばしば、例えば、ＺｎＳｅコア及びＺｎＳシェルなど、同様のタイプの材料を有する（後述も参照）。このような粒子は、より良好な分散のために当該粒子に有機リガンドが付着されて、有機液体にて商業的に入手可能である。ここでは、粒子の外層は、ベア粒子又はコアの中心部分から最も離れた層である。ＺｎＳシェルの場合、この外層は、ＱＤのＺｎＳ表面となる。本発明は、しかしながら、ＺｎＳシェル及びＺｎＳｅコアを有する量子ドットに限定されるものではない。以下では、数多くの代わりの量子ドットが記載される。従って、用語“量子ドット”は特に、量子ドット粒子を指すものであり、故に、ベア粒子であってもよいし、コアシェル粒子であってもよく、また、ドット、ロッドなどを有し得る。技術的に知られるように、ロッドは、例えばＺｎＳロッド内のＺｎＳｅドットなど、ロッド構造に組み込まれた量子ドットを持つ。従って、“単純な”ＺｎＳｅ又はＣｄＳ量子ドットの場合、それぞれ、外層は実質的にＺｎＳｅ又はＣｄＳを有することになる。しかしながら、例えば、ＺｎＳシェルを持つＺｎＳｅ、又はＺｎＳシェルを持つＣｄＳなどの、コア−シェルＱＤが適用される場合、（双方の実施形態で）外層は実質的にＺｎＳを有することになる。
【００１７】
故に、量子ドットがコア−シェル型のものでなく、シェルのない単一材料から基本的に成る一実施形態において、コアはＭ１−Ａ２型のものであり、すなわち、コアはＭ１及びＡ２を有し、Ｍ１−Ａ２は特に、ＱＤとして使用されることが可能な該当する半導電性材料（例えば、以下の全ての例を参照）を表す。従って、このとき、外層は実質的に、ＱＤ（コア）の残りの部分に等しい。
【００１８】
ＱＤがコア−シェル型のものである場合、コア及びシェルの双方がＭ１−Ａ２を有し得るが、シェルのＭ１若しくはＡ２の何れか又はＭ１とＡ２の双方が、コアのＭ１及びＡ２とは異なる。例えば、ＺｎＳシェルを持つＺｎＳｅコアである。このとき、シェルが外層である。従って、Ｍ１及びＡ２は、それぞれ、外層の（１つ以上の）カチオン及び（１つ以上の）アニオンを指す。
【００１９】
このような外層上に、（シリカ）コーティングを設けることができ、それにより、（シリカ）コーティングを持つベア量子ドット、又は（シリカ）コーティングを持つコア−シェル量子ドットが提供される。量子ドットをシリカでコーティングすることは、より安定（光安定及び／又は温度安定）な無機リガンドとして作用し得るものであるシリカ前駆体分子による有機リガンドの置換をもたらす。さらに、シリカ層は、例えば光酸化種に対する保護バリアを形成し得る。特に、コーティングは外層の全体を覆う。ＱＤの周りにシリカコーティングを設けるのに好適な方法は、とりわけ、Ｋｏｏｌｅ等（上記非特許文献１）及びそこで引用された参考文献に記載されている。囲まれたナノ粒子のないシリカ粒子の合成は、Ｓｔｏｂｅｒ等（Ｊ．Ｃｏｌｌｏｉｄ  Ｉｎｔｅｒｆａｃｅ  Ｓｃｉ．，１９６８，６２）によって最初に開発され、それは、例えばエタノール相における、均一なサイズ及び形状のシリカ球の成長を可能にしている。シリカ球を作製する第２の方法は、非極性相においてミセルを使用するものであり、逆ミセル法（又は逆マイクロエマルション法）と呼ばれており、Ｏｓｓｅｏ−Ａｓａｒｅ（Ｊ．Ｃｏｌｌｏｉｄｓ．Ｓｕｒｆ．，１９９０，６７３９）によって最初に提案されたものである。規定された水滴内でシリカ粒子が成長され、それが、非常に容易に制御されることが可能な均一なサイズ分布をもたらす。このアプローチは、シリカ内にナノ粒子を導入することによって拡張された。Ｓｔｏｂｅｒ法と比較してのこのアプローチの主な利点は、疎水性及び親水性の双方の粒子を被覆することができ、フォアハンドのリガンド交換が必要でなく、また、粒子サイズ及びサイズ分散のいっそうの制御が存在することである。
【００２０】
本発明は、これらの方法のうちの１つに限られるものではない。しかしながら、特定の一実施形態において、コーティングプロセスは、特に、ここに援用するＫｏｏｌｅ等によっても議論されている逆ミセル法を用いて、量子ドットを含有するミセル内で実行される。従って、コーティングプロセスは特に、特に酸化物コーティング、更に特にはシリカコーティングであるコーティングが、ＱＤの外層に設けられるプロセスであり、このコーティングプロセスは特にミセル内で実行され、ミセル（例えば、連続（非極性）液状媒質内の非連続相として水及びアンモニアを含有する）の助けを借りてＱＤが（シリカ）前駆体に晒されることでシリカコーティングが提供される。ミセルは特に、液状媒質に分散された界面活性剤分子の凝集体として定義され得る。水溶液中の典型的なミセルは、周囲の溶媒と接触した親水性の“ヘッド”領域を有する凝集体を形成し、疎水性のシングルテイル領域をミセル中央に閉じ込めている。逆ミセルは、逆さまに、非極性溶液を用い、親水性“ヘッド”が内側を向き、疎水性テイル領域が非極性媒質と接触する。何処かで示すように、シリカの代わりに、その他のコーティングも、そのコーティング用の被膜前駆体を用いて設けられ得る。
【００２１】
上述のように、シリカ／ケイ酸塩のもの以外のカチオン及び／又はアニオンを利用できることは、ＱＤの量子効率及び／又は安定性に良い影響を有するようである。元のｑドットの外側シェルに使用されているものと同様のカチオン及びアニオンの使用が非常に有益であると思われる。例えば、ＺｎＳシェル量子ドットを用いるとき、Ｚｎ及び／又はＳイオンの使用は有益であるようであったが、イオンとしてのＮａ（又はＫ）及びＣｌの使用は良い効果を持たないようであった。
【００２２】
従って、特に、第１の元素（Ｍ１）及び第３の元素（Ｍ３）は、周期律表の同じ族に属し、且つ／或いは第２の元素（Ａ２）及び第４の元素（Ａ４）は、周期律表の同じ族に属する。この言い回しは、各実施形態において同様のカチオン及び同様のアニオンの双方がＱＥ向上材料として適用されなければならないということを意味するものではない。上述のように、コーティングプロセス中に、若しくはコーティングプロセス後に、又はコーティングプロセス中及びコーティングプロセス後に、液状媒質は、イオンを有する第３の元素（Ｍ３）及びイオンを有する第４の元素（Ａ４）のうちの一方以上を有し得る。例えば、再びＺｎＳ外層を仮定すると、ＺｎＣｌ２のみがコーティングプロセス中及び／又は後に適用されてもよいし、あるいはＮａ２Ｓのみがコーティングプロセス中及び／又は後に適用されてもよい。
【００２３】
また、特に、第３の元素及び／又は第４の元素が周期３−５、更に特には周期４−５から選択され、そして特に、Ｍ３≠Ｍ１且つＡ４≠Ａ２であるとき、Ｍ３及び／又はＡ４は、それぞれ、Ｍ１及びＡ２の上の周期（あれば）又は下の周期（あれば）から選択される。例えば、再びＺｎＳ外層を仮定すると、Ｍ３は特にはＣｄとすることができ、且つ／或いはＡ４は特にはＳｅとすることができる。第３の元素及び第４の元素という用語は、実施形態において（独立に）、それぞれ、異なる第３の元素の組み合わせ及び異なる第４の元素の組み合わせをも表し得る。
【００２４】
従って、特定の一実施形態において、Ｍ３＝Ｍ１及びＡ４＝Ａ２のうちの一方以上が当てはまる。何故なら、これは特に、良好な結果を与え得るからである。用語“第３の元素”又は“第４の元素”はまた、それぞれ、複数の異なる第３の元素又は第４の元素をも表し得る。例えば、ＺｎＳ外層を仮定すると、第３の元素は例えば亜鉛カチオン及びカドミウムカチオンのうちの１つ以上を含むことができ、第４の元素は例えば硫化物アニオン及びセレン化物若しくはテルル化物アニオンのうちの１つ以上を含むことができる。このような実施形態において、イオンを有する第４の元素（Ａ４）は、硫化物アニオン及びセレン化物若しくはテルル化物アニオンから成る群から選択される。同様に、用語“イオンを有する第３の元素（Ｍ３）”及び“イオンを有する第４の元素（Ａ４）”は、実施形態において（独立に）、それぞれ、イオンを有する異なる第３の元素（Ｍ３）の組み合わせ及びイオンを有する異なる第４の元素（Ａ４）の組み合わせをも表し得る。
【００２５】
更なる特定の一実施形態において、Ｍ１及びＭ３は各々独立に、Ｚｎ及びＣｄから成る群から選択され、Ａ２及びＡ４は各々独立に、Ｓ、Ｓｅ及びＴｅから成る群から選択され、特に独立に、Ｓ及びＳｅから成る群から選択される。これは、例えば、ＺｎＳ、ＺｎＳｅ、ＣｄＳ、ＣｄＳｅなどから基本的に成るＱＤに対応し得る。これはまた、シェルがＺｎＳ、ＺｎＳ、ＣｄＳ、ＣｄＳｅなどから基本的に成るコア−シェル量子ドットに対応し、コアは、例えば、ＣｄＳ、ＺｎＳｅ、ＩｎＰなどを有し得る。なお、コア−シェルＱＤと記載されるとき、コア及びシェルの化学組成は特に異なるものとなる。
【００２６】
コーティングプロセスは、例えば、被覆された量子ドットが液状媒質（例えばシクロヘキサンなど）から沈殿又は除去されるときに停止され得る。また、コーティングプロセスは、コーティングプロセスが実質的に準備できたときに自己終了してもよい。これは時々、何日かかかることがある。その後、量子ドットは、（別の）液状媒質で洗浄され得る。原理的に、量子効率を高めるイオンを用いた処理も、洗浄液を用いて、又は洗浄後に別の液体中で、実行され得る。しかしながら、特にこれらのイオンのうちの１つ以上を用いた処理は、洗浄手順の前に実行され、すなわち、概して、コーティング又はシリカ成長のプロセスが実行されるのと同じ液状媒質中で実行される。コーティングプロセスが（ミセル内で）実行されるこの液状媒質は、特に、例えばペンタン、ヘキサン、ヘプタンなど（例えばシクロヘキサンなどのその異性体を含めて）の、非極性有機溶媒である。非極性液状媒質中で、非イオン性又はイオン性の界面活性剤が小さい水／アンモニア滴を包囲することによって、ミセルが形成される。これら小さい水滴の中で、特にはシリカである酸化物の成長が起こる。さらに、上述のように、（例えばミセル内での）コーティングプロセス中に、若しくはコーティングプロセス後に、又はコーティングプロセス中及びコーティングプロセス後に、液状媒質は、イオンを有する第３の元素（Ｍ３）及びイオンを有する第４の元素（Ａ４）のうちの一方以上を有し得る。特定の一実施形態において、コーティングプロセス中に、液状媒質が、イオンを有する第３の元素を有し、且つイオンを有する第４の元素（Ａ４）を実質的に有さず、そして、コーティングプロセス後に、液状媒質が、イオンを有する第４の元素（Ａ４）を有するときに、良好な結果を得ることができる。
【００２７】
しかしながら、塩の組み合わせ及び／又は塩の順序はまた、コーティングプロセス中に使用される化学物質及び液体の種類に依存し得る。イオンを有する第３の元素（Ｍ３）及びイオンを有する第４の元素（Ａ４）は、典型的に水の中の溶液として成長媒質に付加され、故に、界面活性剤によって取り囲まれた小さい水滴（この中でシリカ成長が起こる）の一部であることになる。オプションで、第４の元素の導入前に、液状媒質は、（第３の元素を実質的に有しない）別の液状媒質で置き換えられ得る。コーティングプロセス中に液状媒質が第４の元素を有し且つ第３の元素を実質的に有しておらず、そしてコーティングプロセス後に液状媒質が第３の元素を有する他の実施形態においても、第３の元素の導入前に、液状媒質は、（第４の元素を実質的に有しない）別の液状媒質で置き換えられ得る。
【００２８】
その中で量子ドットが利用可能である液状媒質は、故に、（例えば、この液状媒質中のミセル内などに）第３の元素及び／又は第４の元素を含有し得る。第３の元素及び／又は第４の元素の濃度は、最大で、それぞれ第３の元素及び／又は第４の元素を提供するそれぞれの塩の飽和に至るまでとし得る。また、この濃度はとりわけ、特に、コーティングプロセスの開始の後に、又は更にはコーティングプロセスの（実質的な）終了の後に、（１つ以上の）第２のイオンが適用される場合に、低すぎて効果を持たないほどであるべきでない。従って、特定の実施形態において、第３の元素（Ｍ３）及び第４の元素（Ａ４）のうちの上記一方以上は、例えば少なくとも１０ｍＭなど、例えば少なくとも２０ｍＭなど、又は更に高く例えば少なくとも０．０５Ｍなど、少なくとも５ｍＭの濃度において液状媒質内で利用可能である。従って、本発明は、コーティングプロセス中及び／又は後の１つ以上の塩の計画的な付加を含む。
【００２９】
驚くことに、これら量子効率を高める元素（又はイオン）の存在は、量子効率に対してだけでなく、発光波長の位置にも影響を持つようである。概して、イオンはシフトを誘起し、ここで、第３の元素は発光のレッドシフトを与える傾向にあり、第４の元素は発光のブルーシフトを与える傾向にある。未処理のシリカ被覆ＱＤに対する発光のシフトは、ここに記載される特定のプロセスを指し示すことができる。従って、特定の一実施形態において、以上の請求項の何れか一項に従った方法で得ることができる被覆された量子ドットは、イオンを有する第３の元素（Ｍ３）及びイオンを有する第４の元素（Ａ４）が存在しないとした該方法で得ることができる被覆された量子ドットの発光最大波長に対してシフトされた発光最大波長を持つ。また、上述のように、コーティングプロセス中又は後の塩の存在はまた、高い温度又は青色フラックスに対する安定性を向上させる。
【００３０】
ＱＤが被覆され且つアニオン及び／又はカチオンで処理された後、ＱＤを洗浄することができる。オプションで、それらを、液体（（第２の）液状媒質）中に再分散させてもよいし、又はそのまま使用してもよい（後述も参照）。
【００３１】
また、驚くことに、液状媒質が、例えばＳ、Ｓｅ、及び／又はＴｅなどの第４の元素（Ａ４）を有するとき、特にはまたＮａＯＨ及びＫＯＨのうちの一方以上を有する塩基性媒体を使用することが有利であり得ると思われる。従って、第４の元素が適用されるとき、特に、例えばＮａ２Ｓ及びＮａＯＨ（これらは溶解されることになり、すなわち、Ｎａ＋、Ｓ２−、及びＯＨ−になる）を有する水など、水媒体である液状媒質が適用され得る。
【００３２】
塩基性液状媒質の使用ｐＨは、特には、例えば１２以上など、更には１３以上のように、１１以上である。特に、粒子が経験し得る液体のｐＨは（も）、特には、例えば少なくとも１２又は更には少なくとも約１３など、少なくとも約１１である。
【００３３】
コーティング後（且つオプションの洗浄後）、被覆された量子ドットは、第１の実施形態において、液体材料から分離され得る。これは、ろ過、蒸発などのような、技術的に知られた方法で行われ得る。ここに記載される方法で得ることができるルミネセント材料は、微粒子状の被覆量子ドットを有する。この材料が乾燥されて微粒子材料（被覆量子ドットを有する）に変換され得る。代替的に、第２の実施形態において、被覆された量子ドットは、液体（（第２の）液状媒質）中に再分散され得る。どちらの材料も、被覆量子ドットをマトリクスに埋め込むために使用され得る（後述を参照）。
【００３４】
しかしながら、特に、ここに規定される方法は更に、被覆された量子ドットを母材に埋め込んで波長コンバータ素子を提供することを有することができ、該母材は特にはシリコーン（ポリシロキサンポリマー）を有し得る。しかしながら、その他の母材も可能であり得る。従って、本発明はまた、ここに記載されるような、又はここに記載される方法に従って得ることが可能な、ルミネセント材料が中に埋め込まれた母材を有する波長コンバータ素子を提供する。
【００３５】
特に、母材は、特にはＵＶ及び／又は青色光である光に対して透過性である。波長コンバータ素子は特に、透過素子であり、導波路又は光ガイドとしても示されることもある。母材は、特に、透過性の母材とすることができ、また、無機特性のもの又は有機特性のものとし得る。例えば、この母材は、ＰＥ（ポリエチレン）、ＰＰ（ポリプロピレン）、ＰＥＮ（ポリエチレンナフタレート）、ＰＣ（ポリカーボネート）、ポリメチルアクリレート（ＰＭＡ）、ポリメチルメタクリレート（ＰＭＭＡ）（プレキシグラス若しくはパースペクス）、セルロースアセテートブチレート（ＣＡＢ）、ポリ塩化ビニル（ＰＶＣ）、ポリエチレンテレフタレート（ＰＥＴ）、ＰＥＴＧ（グリコール修飾ポリエチレンテレフタレート）、ＰＤＭＳ（ポリジメチルシロキサン）、ＰＭＰＳ（ポリメチルフェニルシロキサン）、及びＣＯＣ（シクロオレフィンコポリマー）からなる群から選択される１つ以上の材料を有し得る。しかしながら、他の一実施形態において、導波路は無機材料を有し得る。好適な有機（無機）材料は、ガラス、（溶融）石英、透過性のセラミック材料、及びシリコーンからなる群から選択される。無機部分及び有機部分の双方を有するハイブリッド材料も適用され得る。導波路の材料として特に好適なのは、ＰＭＭＡ、透明ＰＣ、シリコーン、又はガラスである。特にシリコーンが興味深いが、ＰＤＭＳ、ＰＭＰＳ、及びポリシルセスキオキサンもそうである。特に、この母材は、３８０−７５０ｎｍの範囲から選択される波長を持つ光に関して透過性である。例えば、母材は、青色、及び／又は緑色、及び／又は赤色の光に関して透過性とし得る。特に、母材は、少なくとも４２０−６８０ｎｍの範囲全体に関して透過性である。特に、母材は、照明ユニット（後述も参照）の光源によって生成され且つ可視波長域から選択される波長を持つ光に関して、５０−１００％の範囲内、特には７０−１００％の範囲内の光透過率を有する。斯くして、母材は、照明ユニットからの可視光に関して透過性である。透過率又は光透過性は、第１の強度を持つ特定波長の光を材料に供給し、そして、材料を透過後に測定されたその波長の光の強度を、材料に供給されたその特定波長の光の最初の強度に関係付けることによって決定され得る（ＣＲＣ  Ｈａｎｄｂｏｏｋ  ｏｆ  Ｃｈｅｍｉｓｔｒｙ  ａｎｄ  Ｐｈｙｓｉｃｓ，第６９版，１０８８−１９８９のＥ−２０８及びＥ−４０６も参照）。光コンバータは、透明であってもよいし半透明であってもよいが、特には透明をし得る。特に、光コンバータは、実質的に透明であり、且つ／或いは実質的に光を散乱させない。光コンバータが透明であるとき、光源の光が光コンバータによって全く吸収されないというわけではないことがある。これは、特に、青色光を用いるときに興味深い。というのは、青色光は、ＱＤ又は光コンバータナノ粒子を励起するのに使用され得るとともに、（白色光内の）青色成分を提供するために使用され得るからである。従って、特に、ＱＤ又は光コンバータナノ粒子のための実質的に透過性のマトリクス（又はホスト）を提供する硬化可能なシロキサンポリマーが適用される。
【００３６】
更なる他の一実施形態において、母材は、量子ドットの存在下での前駆体塩の共沈によって得ることができる塩を有する。
【００３７】
また、波長コンバータ素子は、そのようなものとして使用され得る。しかしながら、量子ドットを包囲する母材はまた、（再び）微粒子状材料へと処理されてもよい。この微粒子状のルミネセント材料は、ルミネセント用途において、粒子が層としてコーティングされて、又は例えばＬＥＤドームなどのシリコーンマトリクス又はその他のドーム材料に埋め込まれて使用され得る。オプションで、母材は、（その他の）量子ドット、又は酸化物若しくは窒化物ベースのルミネセント材料のようなその他の種類のルミネセント材料、に基づき得る更なるルミネセント材料を含み得る。
【００３８】
上述のように、ここに記載される方法で得ることができるルミネセント材料は、例えば微粒子状材料など、それ自体として使用され、又は液体（分散液又はコロイド）内若しくは波長コンバータ素子内で使用され得る。特に、斯くして得られる量子ドットは、第３の元素及び／又は第４の元素に帰することができるシリカコーティングを有すると思われる。それらは、それぞれ、カチオン又はアニオンとして埋め込まれ得る。特に、イオンを有する第３の元素（Ｍ３）及びイオンを有する第４の元素（Ａ４）のうちの上記一方以上は、それぞれ、コーティング内で少なくとも５０ｐｐｍ、例えば少なくとも１００ｐｐｍ、特には少なくとも２００ｐｐｍの量で利用可能である。例えば、ＺｎＣｌ２が適用されるとき、例えば１０ｐｐｍのＺｎがコーティング内に見出され得る（及び場合によりＣｌも）。同様に、Ｎａ２Ｓが適用されるとき、例えば１００ｐｐｍのＳがコーティング内に見出され得る（及び例えば１０ｐｐｍのＮａも）。ここで、ｐｐｍは特に、コーティングの原子（すなわち、具体的には、シリカコーティングの場合にＳｉ及びＯ）の総数に対する、指し示される（１つ以上の）種の原子数を表す。従って、用語“ｐｐｍ”は特に、“原子ｐｐｍ”を表す。特定の一実施形態において、第３の元素Ｍ３及び第４の元素Ａ４のうちの上記一方以上が、コーティング内で、１：１００から２５：１００（例えばそれぞれ２：１００から２５：１００など）の範囲内のシリコンに対する重量比で利用可能であるルミネセント材料が提供される。従って、コーティングは、例えばＺｎを、１：１００−２５：１００の範囲内のＺｎ：Ｓｉ重量比がもたらされるような重量割合で有し得る。同様に、コーティングは、例えばＳを、１：１００−２５：１００の範囲内のＳ：Ｓｉ重量比がもたらされるような重量割合で有し得る。特定の一実施形態において、第３の元素Ｍ３が、コーティング内で、１：１００−２５：１００の範囲内のシリコンに対する重量比で利用可能であるとともに、第４の元素Ａ４が、コーティング内で、１：１００−２５：１００の範囲内のシリコンに対する重量比で利用可能である。Ｍ３及び／又はＡ４が、例えばそれぞれ、一実施形態においてＺｎ及びＣｄ、及び／又は他の一実施形態においてＳｅ及びＳなど、元素の組み合わせを有するとき、この重量比の範囲は特に、元素の組み合わせの重量に適用される。コーティングは故に、シリカを有し、コーティングは更に、Ｍ３及びＡ４のうちの一方以上を有し、特に、Ｍ３は、Ｍ３酸化物の形態であり、Ａ４は、ナトリウム又はその他のアルカリ土類Ａ４種の形態である。Ｍ３及び／又はＡ４は、シリカに埋め込まれてもよいし、量子ドットの外層の境界面にあってもよいし、シリカ層の外層にあってもよい。組み合わせも可能である。シリカを有する層にわたるＭ３及び／又はＡ４の分布もまた、合成プロセス中に何時にどのようにＭ３及び／又はＡ４が適用されるかに依存し得る。
【００３９】
コーティングプロセスが開始された後に、又は特には、コーティングプロセスが実質的に終了した後に、第３の元素及び／又は第４の元素が適用されるとき、ＱＤから離れるほど高い濃度であり、且つＱＤに近いほど低い濃度であるという、第３の元素及び／又は第４の元素それぞれの濃度勾配が存在し得る。
【００４０】
とりわけ、カチオン及び／又はアニオンは、ＴＥＭ、ＥＤＸ、又はＳＲ−ＴＸＲＦ（total  reflection  x-ray  fluorescence  in  conjunction  with  synchrotron  radiation）を用いて検出され得る。また、薄層をエッチング又は分解することにより、例えばＩＣＰ−ＭＳによってなどで、エッチング又は分解された材料について元素分析を実行し得る。特に、Ｍ３≠Ｍ１及びＡ４≠Ａ２のうちの一方以上が当てはまるとき、コーティングプロセス中及び／又は後に使用された元素の存在検出は容易であり得る。何故なら、この元素は、在来的に外側コーティングに属するものでもなければ、在来的に（シリカ）コーティングに属するものでもない元素であるからである。
【００４１】
（最終的な）（シリカを有する）コーティングは例えば、２−２０ｎｍなど、１−５０ｎｍの範囲内の厚さを持ち得る。また、ここに記載される（シリカ）コーティングプロセス（これは、第３の元素及び／又は第４の元素の存在下で実行されるものであり、且つ／或いは第３の元素及び／又は第４の元素での処理又は含浸に続かれるものである）は、オプションで、更なるコーティングプロセス及び／又は母材への埋込（ここでの記載を更に参照）に掛けられ得る。
【００４２】
ルミネセント材料は、一実施形態において、量子ドットに配位するキャッピング剤をオプションで備えた、シリカ被覆量子ドットを有する液体を有し得る。このルミネセント材料は、分散液又はコロイド又はゲルとし得る。このようなルミネセント材料の用途は、ルミネセント材料が容器又はキュベットのような筐体若しくはその他のエンベロープに包囲される照明用途を含み得る。しかしながら、ルミネセント材料は、水性液体に溶解されるとき、例えばバイオマーカーとして、医療用途を含めた生物学的用途にも使用され得る。その他の選択肢は、光電池用途又はフォトダイオード用途を含む。
【００４３】
更なる他の一実施形態において、ルミネセント材料は実質的にＱＤを有する。例えば、ＱＤは、液体の蒸発などを含め、技術的に知られた技術で液体から分離されることができ、それにより、ＱＤ物質が粉末又は固形物（ケーキ）として提供される。その後、斯くして得られた物質が、例えば微粒子状材料へと更に処理され得る（後述も参照）。例えば、ルミネセント材料はまた、基質上のコーティングとしても提供され得る。ＱＤを実質的に有するルミネセント材料はまた、例えば波長コンバータ素子を提供するように、例えば無機又は有機のマトリクスなどのマトリクス内に封入されてもよい。
【００４４】
ここでは波長コンバータナノ粒子として指し示される量子ドット又はルミネセントナノ粒子は、例えば、ＣｄＳ、ＣｄＳｅ、ＣｄＴｅ、ＺｎＳ、ＺｎＳｅ、ＺｎＴｅ、ＨｇＳ、ＨｇＳｅ、ＨｇＴｅ、ＣｄＳｅＳ、ＣｄＳｅＴｅ、ＣｄＳＴｅ、ＺｎＳｅＳ、ＺｎＳｅＴｅ、ＺｎＳＴｅ、ＨｇＳｅＳ、ＨｇＳｅＴｅ、ＨｇＳＴｅ、ＣｄＺｎＳ、ＣｄＺｎＳｅ、ＣｄＺｎＴｅ、ＣｄＨｇＳ、ＣｄＨｇＳｅ、ＣｄＨｇＴｅ、ＨｇＺｎＳ、ＨｇＺｎＳｅ、ＨｇＺｎＴｅ、ＣｄＺｎＳｅＳ、ＣｄＺｎＳｅＴｅ、ＣｄＺｎＳＴｅ、ＣｄＨｇＳｅＳ、ＣｄＨｇＳｅＴｅ、ＣｄＨｇＳＴｅ、ＨｇＺｎＳｅＳ、ＨｇＺｎＳｅＴｅ、及びＨｇＺｎＳＴｅからなる群から選択されるＩＩ−ＶＩ族化合物半導体量子ドットを有し得る。他の一実施形態において、ルミネセントナノ粒子は、例えば、ＧａＮ、ＧａＰ、ＧａＡｓ、ＡｌＮ、ＡｌＰ、ＡｌＡｓ、ＩｎＮ、ＩｎＰ、ＩｎＧａＰ、ＩｎＡｓ、ＧａＮＰ、ＧａＮＡｓ、ＧａＰＡｓ、ＡｌＮＰ、ＡｌＮＡｓ、ＡｌＰＡｓ、ＩｎＮＰ、ＩｎＮＡｓ、ＩｎＰＡｓ、ＧａＡｌＮＰ、ＧａＡｌＮＡｓ、ＧａＡｌＰＡｓ、ＧａＩｎＮＰ、ＧａＩｎＮＡｓ、ＧａＩｎＰＡｓ、ＩｎＡｌＮＰ、ＩｎＡｌＮＡｓ、及びＩｎＡｌＰＡｓからなる群から選択されるＩＩＩ−Ｖ族化合物半導体量子ドットとし得る。より更なる一実施形態において、ルミネセントナノ粒子は、例えば、ＣｕＩｎＳ２、ＣｕＩｎＳｅ２、ＣｕＧａＳ２、ＣｕＧａＳｅ２、ＡｇＩｎＳ２、ＡｇＩｎＳｅ２、ＡｇＧａＳ２、及びＡｇＧａＳｅ２からなる群から選択されるＩ−ＩＩＩ−ＶＩ２黄銅鉱型半導体量子ドットとし得る。より更なる一実施形態において、ルミネセントナノ粒子は、例えば、ＬｉＡｓＳｅ２、ＮａＡｓＳｅ２、及びＫＡｓＳｅ２からなる群から選択されるものなどの、Ｉ−Ｖ−ＶＩ２半導体量子ドットとし得る。より更なる一実施形態において、ルミネセントナノ粒子は、例えばＳｂＴｅなどのＩＶ−ＶＩ族化合物半導体ナノ粒子とし得る。特定の一実施形態において、ルミネセントナノ粒子は、ＩｎＰ、ＣｕＩｎＳ２、ＣｕＩｎＳｅ２、ＣｄＴｅ、ＣｄＳｅ、ＣｄＳｅＴｅ、ＡｇＩｎＳ２、及びＡｇＩｎＳｅ２からなる群から選択される。より更なる一実施形態において、ルミネセントナノ粒子は、例えば、ＺｎＳｅ：Ｍｎ、ＺｎＳ：Ｍｎなど、内部にドーパントを有する上述の材料から選択されるＩＩ−ＶＩ、ＩＩＩ−Ｖ、Ｉ−ＩＩＩ−Ｖ、及びＩＶ−ＶＩ族化合物半導体ナノ結晶のうちの１つとし得る。ドーパント元素は、Ｍｎ、Ａｇ、Ｚｎ、Ｅｕ、Ｓ、Ｐ、Ｃｕ、Ｃｅ、Ｔｂ、Ａｕ、Ｐｂ、Ｔｂ、Ｓｂ、Ｓｎ、及びＴｌから選択され得る。ここで、ルミネセントナノ粒子ベースのルミネセント材料はまた、例えばＣｄＳｅとＺｎＳｅなど、複数の異なるタイプのＱＤを有していてもよい。
【００４５】
ＩＩ−ＶＩ族量子ドットを使用することが特に有利であると思われる。従って、一実施形態において、半導体ベースのルミネセント量子ドットは、特に、ＣｄＳ、ＣｄＳｅ、ＣｄＴｅ、ＺｎＳ、ＺｎＳｅ、ＺｎＴｅ、ＨｇＳ、ＨｇＳｅ、ＨｇＴｅ、ＣｄＳｅＳ、ＣｄＳｅＴｅ、ＣｄＳＴｅ、ＺｎＳｅＳ、ＺｎＳｅＴｅ、ＺｎＳＴｅ、ＨｇＳｅＳ、ＨｇＳｅＴｅ、ＨｇＳＴｅ、ＣｄＺｎＳ、ＣｄＺｎＳｅ、ＣｄＺｎＴｅ、ＣｄＨｇＳ、ＣｄＨｇＳｅ、ＣｄＨｇＴｅ、ＨｇＺｎＳ、ＨｇＺｎＳｅ、ＨｇＺｎＴｅ、ＣｄＺｎＳｅＳ、ＣｄＺｎＳｅＴｅ、ＣｄＺｎＳＴｅ、ＣｄＨｇＳｅＳ、ＣｄＨｇＳｅＴｅ、ＣｄＨｇＳＴｅ、ＨｇＺｎＳｅＳ、ＨｇＺｎＳｅＴｅ、及びＨｇＺｎＳＴｅからなる群から選択されるＩＩ−ＶＩ族量子ドット、より特にはＣｄＳ、ＣｄＳｅ、ＣｄＳｅ／ＣｄＳ、及びＣｄＳｅ／ＣｄＳ／ＺｎＳからなる群から選択されるＩＩ−ＶＩ族量子ドットを有する。しかしながら、一実施形態において、ＣｄフリーのＱＤが適用される。特定の一実施形態において、波長コンバータナノ粒子は、ＩＩＩ−Ｖ族ＱＤを有し、より具体的には、例えばコア−シェルＩｎＰ−ＺｎＳ  ＱＤなどの、ＩｎＰ系量子ドットを有する。なお、用語“ＩｎＰ量子ドット”又は“ＩｎＰ系量子ドット”及び同様の用語は、“ベア”ＩｎＰ  ＱＤに関係し得るが、例えば、ＩｎＰ−ＺｎＳ  ＱＤドット・イン・ロッドのようなコア−シェルＩｎＰ−ＺｎＳ  ＱＤなどの、ＩｎＰコア上にシェルを有するコア−シェルＩｎＰ  ＱＤにも関係し得る。
【００４６】
従って、より一般的には、Ｍ１及びＭ３は各々独立に、Ｚｎ、Ｃｄ、及びＨｇから成る群から選択され、Ａ２及びＡ４は各々独立に、Ｓ、Ｓｅ及びＴｅから成る群から選択され、更に特には、Ｓ及びＳｅから成る群から独立に選択される。これは特に、ＩＩ−ＶＩ族系量子ドット、又はこのようなＩＩ−ＶＩ族材料を有する外層を有したコア−シェル型量子ドットに関連し得る。
【００４７】
これに代えて、あるいは加えて、Ｍ１及びＭ３は各々独立に、Ｇａ、Ａｌ、及びＩｎから成る群から選択され、Ａ２及びＡ４は各々独立に、Ｐ、Ｎ、及びＡｓから成る群から選択される。これは特に、ＩＩＩ−Ｖ族系量子ドット、又はこのようなＩＩＩ−Ｖ族材料を有する外層を有したコア−シェル型量子ドットに関連し得る。
【００４８】
これに代えて、あるいは加えて、Ｍ１及びＭ３は各々独立に、Ｃｕ、Ｇａ、Ａｇ、及びＩｎから成る群から選択され、Ａ２及びＡ４は各々独立に、Ｓ、Ｓｅ、及びＴｅから成る群から選択され、更に特には、Ｓ及びＳｅから成る群から独立に選択される。これは特に、Ｉ−ＩＩＩ−ＶＩ２系量子ドット、又はこのようなＩ−ＩＩＩ−ＶＩ２材料を有する外層を有したコア−シェル型量子ドットに関連し得る。
【００４９】
これに代えて、あるいは加えて、Ｍ１及びＭ３は各々独立に、Ａｓとの組み合わせで、Ｌｉ、Ｎａ、及びＫから成る群から選択され、Ａ２及びＡ４は各々独立に、Ｓ、Ｓｅ、及びＴｅから成る群から選択され、更に特には、Ｓ及びＳｅから成る群から独立に選択され、いっそう更には特にＳｅである。これは特に、Ｉ−Ｖ−ＶＩ２系量子ドット、又はこのようなＩ−Ｖ−ＶＩ２材料を有する外層を有したコア−シェル型量子ドットに関連し得る。
【００５０】
ルミネセントナノ粒子（コーティングなし）は、特には１−２０ｎｍ、例えば、１−５ｎｍのように１−１５ｎｍなど、約１−５０ｎｍの範囲内の寸法を有することができ、特に、これらのナノ粒子のうちの少なくとも９０％がそれぞれ、指し示した範囲内の寸法を有する（すなわち、これらのナノ粒子のうちの少なくとも９０％が、２−５０ｎｍの範囲内の寸法を有し、特には、これらのナノ粒子のうちの少なくとも９０％が、５−１５ｎｍの範囲内の寸法を有する）。用語“寸法”は、特に、ナノ粒子の形状に応じて、長さ、幅、及び直径のうちの１つ以上に関係する。一実施形態において、波長コンバータナノ粒子は、約１から約１０００ナノメートル（ｎｍ）の範囲内の、そして好ましくは、約１から約１００ｎｍの範囲内の平均粒子サイズを有する。一実施形態において、ナノ粒子は、約１−５０ｎｍの範囲内の、特には１から約２０ｎｍの範囲内の、より一般には、例えば少なくとも２ｎｍなど、少なくとも１．５ｎｍの、平均粒子サイズを有する。一実施形態において、ナノ粒子は、約１から約２０ｎｍの範囲内の平均粒子サイズを有する。
【００５１】
典型的なドットは、例えばセレン化カドミウム、硫化カドミウム、インジウム砒素、及びインジウム燐などの二元合金からなる。しかしながら、ドットはまた、例えば硫化カドミウムセレンなどの三元合金からなってもよい。これらの量子ドットは、１０乃至５０原子の直径で、量子ドット体積の中に僅か１００乃至１００，０００原子を含有し得る。これは、約２−１０ナノメートルに相当する。例えば、約３ｎｍの直径を持つ例えばＣｄＳｅ、ＩｎＰ、又はＣｕＩｎＳｅ２などの（球状）粒子が提供され得る。ルミネセントナノ粒子（コーティングなし）は、１つの次元で１０ｎｍ未満のサイズで、球、立方体、ロッド、ワイヤ、ディスク、マルチポッドなどの形状を有し得る。例えば、２０ｎｍの長さと４ｎｍの直径とを持つＣｄＳｅのナノロッドが提供され得る。従って、一実施形態において、半導体ベースのルミネセント量子ドットは、コア−シェル型量子ドットを有する。更なる他の一実施形態において、半導体ベースのルミネセント量子ドットは、ドット・イン・ロッド型ナノ粒子を有する。異なるタイプの粒子の組み合わせも適用され得る。例えば、コア−シェル粒子とドット・イン・ロッドが適用されてもよく、且つ／或いは、例えばＣｄＳとＣｄＳｅなど、上述のナノ粒子のうちの２つ以上の組み合わせが適用されてもよい。ここで、用語“異なるタイプ”は、異なる種類の半導体ルミネセント材料だけでなく、異なる幾何学構成にも関係し得る。従って、（上述の）量子ドット又はルミネセントナノ粒子のうちの２つ以上の組み合わせも適用され得る。従って、一実施形態において、量子ドットは、球、立方体、ロッド、ワイヤ、ディスク、及びマルチポッドなどから成る群から選択された形状を有する。異なるタイプの粒子の組み合わせも適用され得る。ここで、用語“異なるタイプ”は、異なる種類の半導体ルミネセント材料だけでなく、異なる幾何学構成にも関係し得る。従って、（上述の）量子ドット又はルミネセントナノ粒子のうちの２つ以上の組み合わせも適用され得る。
【００５２】
一実施形態において、ナノ粒子又はＱＤは、第１の半導体材料を有するコアと、コアの表面の少なくとも一部を覆って配設された、第２の半導体材料を有するシェルと、を含む半導体ナノ結晶を有し得る。コアとシェルとを含む半導体ナノ結晶又はＱＤはまた、“コア／シェル”半導体ナノ結晶として参照される。
【００５３】
例えば、半導体ナノ結晶又はＱＤは、式ＭＸを持つコアを含むことができ、ただし、Ｍは、カドミウム、亜鉛、マグネシウム、水銀、アルミニウム、ガリウム、インジウム、タリウム、又はこれらの混合物とすることができ、Ｘは、酸素、硫黄、セレン、テルル、窒素、リン、砒素、アンチモン、又はこれらの混合物とすることができる。半導体ナノ結晶コアとしての使用に適した材料の例は、以下に限られないが、ＺｎＯ、ＺｎＳ、ＺｎＳｅ、ＺｎＴｅ、ＣｄＯ、ＣｄＳ、ＣｄＳｅ、ＣｄＴｅ、ＭｇＳ、ＭｇＳｅ、ＧａＡｓ、ＧａＮ、ＧａＰ、ＧａＳｅ、ＧａＳｂ、ＨｇＯ、ＨｇＳ、ＨｇＳｅ、ＨｇＴｅ、ＩｎＡｓ、ＩｎＮ、ＩｎＰ、ＩｎＳｂ、ＡｌＡｓ、ＡｌＮ、ＡｌＰ、ＡｌＳｂ、ＴｌＮ、ＴｌＰ、ＴｌＡｓ、ＴｌＳｂ、ＰｂＯ、ＰｂＳ、ＰｂＳｅ、ＰｂＴｅ、Ｇｅ、Ｓｉ、以上のうちの何れかを含む合金、及び／又は以上のうちの何れかを含む混合物を、三元及び四元の混合物若しくは合金を含めて、含む。
【００５４】
シェルは、コアの組成と同じ又は異なる組成を持つ半導体材料とし得る。シェルは、コアの表面上の半導体材料のオーバーコート（上塗り）を有し、半導体ナノ結晶は、ＩＶ族元素、ＩＩ−ＶＩ族化合物、ＩＩ−Ｖ族化合物、ＩＩＩ−ＶＩ族化合物、ＩＩＩ−Ｖ族化合物、ＩＶ−ＶＩ族化合物、Ｉ−ＩＩＩ−ＶＩ族化合物、ＩＩ−ＩＶ−ＶＩ族化合物、ＩＩ−ＩＶ−Ｖ族化合物、以上のうちの何れかを含む合金、及び／又は以上のうちの何れかを含む混合物を、三元及び四元の混合物若しくは合金を含めて、含むことができる。例は、以下に限られないが、ＺｎＯ、ＺｎＳ、ＺｎＳｅ、ＺｎＴｅ、ＣｄＯ、ＣｄＳ、ＣｄＳｅ、ＣｄＴｅ、ＭｇＳ、ＭｇＳｅ、ＧａＡｓ、ＧａＮ、ＧａＰ、ＧａＳｅ、ＧａＳｂ、ＨｇＯ、ＨｇＳ、ＨｇＳｅ、ＨｇＴｅ、ＩｎＡｓ、ＩｎＮ、ＩｎＰ、ＩｎＳｂ、ＡｌＡｓ、ＡｌＮ、ＡｌＰ、ＡｌＳｂ、ＴｌＮ、ＴｌＰ、ＴｌＡｓ、ＴｌＳｂ、ＰｂＯ、ＰｂＳ、ＰｂＳｅ、ＰｂＴｅ、Ｇｅ、Ｓｉ、以上のうちの何れかを含む合金、及び／又は以上のうちの何れかを含む混合物を含む。例えば、ＣｄＳｅ又はＣｄＴｅの半導体ナノ結晶上に、ＺｎＳ、ＺｎＳｅ、又はＣｄＳのオーバーコーティングを成長させることができる。オーバーコーティングプロセスは、例えば、米国特許６３２２９０１号に記載されている。オーバーコーティング中に反応混合物の温度を調節し、且つコアの吸収スペクトルをモニタリングすることにより、高い量子発光効率及び狭いサイズ分布を有するオーバーコートされた材料を得ることができる。オーバーコーティングは、１つ以上の層を有し得る。オーバーコーティングは、コアの組成と同じ又は異なる少なくとも１つの半導体材料を有する。好ましくは、オーバーコーティングは、約１モノレイヤから約１０モノレイヤまでの厚さを有する。オーバーコーティングはまた、１０モノレイヤよりも大きい厚さを有していてもよい。一実施形態において、２つ以上のオーバーコーティングがコア上に含められ得る。
【００５５】
一実施形態において、周囲の“シェル”材料は、コア材料のバンドギャップよりも大きいバンドギャップを有し得る。他の特定の実施形態において、周囲のシェル材料は、コア材料のバンドギャップよりも小さいバンドギャップを有し得る。一実施形態において、シェルは、“コア”基材の原子間隔に近い原子間隔を有するように選択され得る。他の特定の実施形態において、シェル材料とコア材料とが同じ結晶構造を有し得る。半導体ナノ結晶（コア）シェル材料の例は、限定することなく、赤色（例えば、（ＣｄＳｅ）ＺｎＳ（コア）シェル）、緑色（例えば、（ＣｄＺｎＳｅ）ＣｄＺｎＳ（コア）シェルなど）、及び青色（例えば、（ＣｄＳ）ＣｄＺｎＳ（コア）シェル）を含む（半導体に基づく具体的な波長コンバータナノ粒子の例に関して上述の更に参照）。ここでは、用語“半導体ナノ結晶”及び“ＱＤ”は、相互に入れ替え可能に使用される。
【００５６】
従って、上述の外表面は、ベア量子ドット（すなわち、更なるシェル又はコーティングを有しないＱＤ）の表面であることもあるし、あるいは例えば（コア−シェル又はドット・イン・ロッドのような）コア−シェル量子ドットの表面、すなわち、シェルの（外側）表面であることもある。故に、グラフティング（結び付く）リガンドは特に、例えばドット・イン・ロッドＱＤの外表面などの量子ドットの外表面に結び付く。
【００５７】
故に、特定の一実施形態において、波長コンバータナノ粒子は、ＣｄＳ、ＣｄＳｅ、ＣｄＴｅ、ＺｎＳ、ＺｎＳｅ、ＺｎＴｅ、ＨｇＳ、ＨｇＳｅ、ＨｇＴｅ、ＣｄＳｅＳ、ＣｄＳｅＴｅ、ＣｄＳＴｅ、ＺｎＳｅＳ、ＺｎＳｅＴｅ、ＺｎＳＴｅ、ＨｇＳｅＳ、ＨｇＳｅＴｅ、ＨｇＳＴｅ、ＣｄＺｎＳ、ＣｄＺｎＳｅ、ＣｄＺｎＴｅ、ＣｄＨｇＳ、ＣｄＨｇＳｅ、ＣｄＨｇＴｅ、ＨｇＺｎＳ、ＨｇＺｎＳｅ、ＨｇＺｎＴｅ、ＣｄＺｎＳｅＳ、ＣｄＺｎＳｅＴｅ、ＣｄＺｎＳＴｅ、ＣｄＨｇＳｅＳ、ＣｄＨｇＳｅＴｅ、ＣｄＨｇＳＴｅ、ＨｇＺｎＳｅＳ、ＨｇＺｎＳｅＴｅ、及ｇＺｎＳＴｅ、ＧａＮ、ＧａＰ、ＧａＡｓ、ＡｌＮ、ＡｌＰ、ＡｌＡｓ、ＩｎＮ、ＩｎＰ、ＩｎＧａＰ、ＩｎＡｓ、ＧａＮＰ、ＧａＮＡｓ、ＧａＰＡｓ、ＡｌＮＰ、ＡｌＮＡｓ、ＡｌＰＡｓ、ＩｎＮＰ、ＩｎＮＡｓ、ＩｎＰＡｓ、ＧａＡｌＮＰ、ＧａＡｌＮＡｓ、ＧａＡｌＰＡｓ、ＧａＩｎＮＰ、ＧａＩｎＮＡｓ、ＧａＩｎＰＡｓ、ＩｎＡｌＮＰ、ＩｎＡｌＮＡｓ、及びＩｎＡｌＰＡｓのうちの１つ以上を有した、コア及びシェルを持つコア−シェルナノ粒子からなる群から選択される。一般に、コア及びシェルは、同じクラスの材料を有するが、例えばＣｄＳｅコアを取り囲むＺｎＳシェルなどのように、異なる材料から基本的に成る。
【００５８】
波長コンバータなる用語は、第１の波長の光を第２の波長の光に変換するように構成されたシステムを指す。特に、ＵＶ及び／又は青色光（励起波長）が（少なくとも部分的に）、励起波長よりも長い波長の（可視）光に変換され得る。これは、以下にて更に明らかにされる。
【００５９】
波長コンバータ素子は、例えば、膜（フィルム）などの層、特にはポリマー層、又は例えばドームなどの塊とし得る（として構成され得る）。これに代えて、あるいは加えて、波長コンバータはまた、レンズ又はリフレクタとし得る（として構成され得る）。
【００６０】
従って、特に、第１の元素（Ｍ１）及び第３の元素（Ｍ３）は（独立に）、例えば特にＣｄ、Ｚｎ、Ｈｇ、Ｇａ、Ｉｎ、Ａｌ、Ｔｌ、Ｐｂ、Ｃｕ、Ｇｅ、Ｓｎ、Ｖの群から選択されるものなどの金属の群から選択され、特には、Ｃｄ、Ｚｎ、Ｈｇ、Ｇａ、Ｉｎ、及びＡｌから成る群から選択される。特に、イオンを有する第１の元素（Ｍ１）は、カチオンを有し、特に、Ｃｄ、Ｚｎ、Ｈｇ、Ｇａ、Ｉｎ、Ａｌ、Ｔｌ、Ｐｂ、Ｃｕから成る群から（特には、Ｃｄ、Ｚｎ、Ｈｇ、Ｇａ、Ｉｎ、及びＡｌから成る群から）選択された元素のカチオンから選択される。
【００６１】
また、特に、第２の元素（Ａ２）及び第４の元素（Ａ４）は（独立に）、例えば特にＳ、Ｓｅ、Ｔｅ、Ｎ、Ｐ、Ｓｂ、及びＡｓの群から選択されるものなどの非金属の群から選択され、特には、例えばＳ及び／又はＳｅなど、Ｓ、Ｓｅ、Ｔｅ、Ｎ、及びＰから成る群から選択される。特に、イオンを有する第２の元素（Ａ２）は、アニオンを有し、特に、Ｓ、Ｓｅ、Ｔｅ、Ｎ、Ｐ、Ｓｂ、及びＡｓから成る群から選択された元素のアニオンから選択される。
【００６２】
外層は特に、例えばＭ１＝Ｚｎ且つＡ２＝Ｓである場合のＺｎＳのような半導体の外層など、基本的にＭ１及びＡ２に基づく化合物とし得る。
【００６３】
なお、例えばＨｇＳｅＴｅのような系において、Ａ２は、２つの元素の組み合わせを指し得る。従って、Ｍ１、Ａ２、Ｍ３、及びＡ４は独立に、これらの分類に関してここで示した元素のうちの１つ以上を含み得る。
【００６４】
より更なる特定の一実施形態において、第１の元素（Ｍ１）及び第３の元素（Ｍ３）は、周期律表の同じ族には属さず、且つ／或いは第２の元素（Ａ２）及び第４の元素（Ａ４）は、周期律表の同じ族に属する。例えば、一実施形態において、外層がＺｎＳを有し得るとともに、第４の元素がＰを有する。
【００６５】
本発明のより更なる一観点において、特にＳＯ４２−及び／又はＰＯ４３−は、実質的に外層に関係なく、ＱＥ増大及び／又は安定化効果（寿命について）を有し得るようである。従って、より更なる一実施形態において、本発明はまた、被覆された量子ドットに基づくルミネセント材料の製造の方法を提供し、当該方法は、（ｉ）液状媒質中にルミネセント量子ドットを供給するステップであり、該ルミネセント量子ドットは外層を持つ、ステップと、（ｉｉ）コーティングプロセスにて、液状媒質中で量子ドットの外層上にコーティングを設けるステップであり、該コーティングはシリカコーティングを有する、ステップとを有し、コーティングプロセス中に、若しくはコーティングプロセス後に、又はコーティングプロセス中及びコーティングプロセス後に、液状媒質は、ＳＯ４２−及びＰＯ４３−のうちの一方以上を有する。適用され得るその他のイオンは、例えば、アルミン酸イオン（Ａｌ（ＯＨ）４−）、スズ酸イオン（ＳｎＯ３−、ＳｎＯ３２−、及びＳｎＯ４４−）、バナジウム酸イオン（ＶＯ３−、ＶＯ４３−）、モリブデン酸イオン（ＭｏＯ４２−）、タングステン酸イオン（ＷＯ４２−）、及び亜鉛酸イオン（Ｚｎ（ＯＨ）４２−）のうちの１つ以上、並びにその他の複合金属イオンを含み得る。これらはまた、対応する元素（すなわち、外層内の元素と対応する元素）が使用されて、イオンの組み合わせにて使用されてもよい。さらに、本発明はまた、（１つ以上の）このような方法（ここに記載されるその他の実施形態も参照）で得ることができるルミネセント材料にも関係する。
【００６６】
より更なる一態様において、本発明はまた、光源と、ここに規定されるルミネセント材料又はここに規定される方法によって得ることができるルミネセント材料と、を有する照明デバイスを提供し、光源は、ルミネセント材料を照らすように構成される。ルミネセント材料は、それ自体として、又は母材に埋め込まれて、光源光をルミネセント材料光（又はコンバータ光）へと変換するために使用され得る。例えば母材に埋め込まれたものなどのルミネセント材料は、光源に放射線的に結合される。用語“放射線的に結合される”は特に光源によって放たれた放射の少なくとも一部がルミネセント材料によって受け取られる（そして、少なくとも部分的にルミネセンス（ルミネセンス材料光）へと変換される）ように、光源とルミネセント材料とが互いに関連付けられることを意味する。
【００６７】
このデバイスは特に、デバイス光を生成するように構成され、デバイス光は、少なくとも部分的にコンバータ光を有するが、場合により（残存する）光源光をも有し得る。例えば、波長コンバータは、光源光を部分的にのみ変換するように構成され得る。そのような例において、デバイス光はコンバータ光と光源光とを有し得る。しかしながら、他の一実施形態において、波長コンバータはまた、全ての光源光を変換するように構成されてもよい。
【００６８】
従って、特定の一実施形態において、照明デバイスは、光源光とコンバータ光との双方を有する照明デバイス光を提供するように構成され、例えば、前者は青色光であり、後者は、黄色光、又は黄色及び赤色光、又は緑色及び赤色光、又は緑色、黄色及び赤色光を有するなどである。更なる他の特定の一実施形態において、照明デバイスは、コンバータ光のみを有する照明デバイス光のみを提供するように構成される。これは、例えば、（特に、透過モードにおいて、）波長コンバータを照射する光源光が、波長コンバータの下流側を、変換された光としてのみ立ち去る（すなわち、波長コンバータに侵入する全ての光源光が波長コンバータによって吸収される）ときに起こり得る。
【００６９】
用語“波長コンバータ”はまた、複数の波長コンバータに関係し得る。これらは、互いの下流に配置され得るが、互いの隣に（場合により更には、直に隣接し合う波長コンバータとして物理的に接触して）配置されてもよい。それら複数の波長コンバータは、一実施形態において、異なる光学特性を持つ２つ以上のサブセットを有し得る。例えば、１つ以上のサブセットが、緑色光のような、第１のスペクトル光分布を持つ波長コンバータ光を生成するように構成され得るとともに、１つ以上のサブセットが、赤色光のような、第２のスペクトル光分布を持つ波長コンバータ光を生成するように構成され得る。３つ以上のサブセットが適用されてもよい。異なる光学特性を持つ異なるサブセットを適用するとき、例えば、白色光が提供され、且つ／或いは、デバイス光（すなわち、コンバータ光と、場合により残存する光源光）の色が波長コンバータの下流に残る。特に、複数の光源が適用され、それらのうちの２つ以上のサブセットが個別に制御され、それらが、異なる光学特性を持つ２つ以上の波長コンバータサブセットと放射線的に結合されるとき、デバイス光の色は調整可能とし得る。白色光を作るためのその他のオプションも可能である（後述も参照）。
【００７０】
用語“上流”及び“下流”は、光生成手段（ここでは特には第１の光源）からの光の伝播に対するアイテム又は機構の配置に関係し、光生成手段からの光ビーム内の第１の位置に対して、光生成手段にいっそう近い光ビーム内の第２の位置が“上流”であり、光生成手段から更に離れた光ビーム内の第３の位置が“下流”である。
【００７１】
照明デバイスは、例えば、オフィス照明システム、家庭応用システム、店舗照明システム、家庭照明システム、アクセント照明システム、スポット照明システム、劇場照明システム、光ファイバ応用システム、投影システム、自発光ディスプレイシステム、ピクセル化ディスプレイシステム、セグメント化ディスプレイシステム、警告標識システム、医療照明応用システム、インジケータ標識システム、装飾照明システム、可搬式システム、自動車応用、グリーン家庭照明システム、園芸照明、又はＬＣＤバックライトの一部であるか、それに適用されるかし得る。
【００７２】
上述のように、照明ユニットは、ＬＣＤ表示装置内のバックライトユニットとして使用され得る。従って、本発明はまた、バックライトユニットとして構成されたここに規定の照明ユニットを有するＬＣＤ表示装置を提供する。本発明はまた、更なる一態様において、ここに規定される照明デバイスを１つ以上含んだバックライトユニットを有する液晶ディスプレイ装置を提供する。
【００７３】
好ましくは、光源は、動作中に少なくとも、２００−４９０ｎｍの範囲から選択された波長の光（光源光）を放つ光源であり、特には、動作中に少なくとも、４００−４９０ｎｍの範囲、より特には、４４０−４９０ｎｍの範囲、から選択された波長の光を放つ光源である。この光が部分的に波長コンバータナノ粒子によって使用され得る（更に後述も参照）。従って、具体的な一実施形態において、光源は青色光を生成するように構成される。
【００７４】
特定の一実施形態において、光源は、ソリッドステートＬＥＤ光源（例えば、ＬＥＤ又はレーザダイオードなど）を有する。
【００７５】
本発明のより更なる一態様において、ランプが、少なくとも１つの、本発明に従った照明デバイスを有する。
【００７６】
本発明のより更なる一態様において、照明器具が、少なくとも１つの、本発明に従った照明デバイス、又は、少なくとも１つの、本発明に従ったランプを有する。
【００７７】
用語“光源”はまた、例えば２−２０個の（ソリッドステート）ＬＥＤ光源など、複数の光源にも関係し得る。従って、用語ＬＥＤも複数のＬＥＤを表し得る。
【００７８】
例えば“実質的に全ての光”又は“実質的に構成される”などにおける、ここでの用語“実質的に”は、当業者によって理解されるものである。用語“実質的に”はまた、“全体的に”、“完全に”、“全て”などを持つ実施形態をも含み得る。従って、実施形態において、実質的にという形容詞は除去されてもよいことがある。適用可能な場合、用語“実質的に”はまた、９０％以上に関係し、例えば、９５％以上、特には９９％以上、より特には、１００％を含め、９９．５％以上などに関係し得る。用語“有する”は、用語“有する”が“からなる”を意味する実施形態をも含む。用語“及び／又は”は、特に、“及び／又は”の前後に述べられるアイテムのうちの１つ以上に関係する。例えば、“アイテム１及び／又はアイテム２”なる言い回し及び同様の言い回しは、アイテム１とアイテム２との一方又は双方に関係し得る。用語“有している”は、一実施形態において、“からなっている”を表し得るが、他の一実施形態においてはまた、“規定される種を少なくとも含んでいるとともにオプションで１つ以上のその他の種を含んでいる”をも表し得る。
【００７９】
さらに、本明細書中及び請求項中の第１、第２、第３などの用語は、同様の要素同士の間で区別するために使用されており、必ずしも順次的又は時間的な順番を記述するものではない。理解されるべきことには、そのように使用される用語は、適当な状況下で相互に交換可能であり、ここに記載される本発明の実施形態は、ここに記載あるいは図示されるもの以外の順序での操作が可能である。
【００８０】
ここでのデバイスは、とりわけ、動作において記述されている。当業者に明らかなように、本発明は、動作の方法又は動作中のデバイスに限定されない。
【００８１】
なお、上述の実施形態は、本発明を限定ではなく例示するものであり、当業者は、添付の請求項の範囲を逸脱することなく、数多くの他の実施形態を設計することができるであろう。請求項において、括弧内に置かれた何れの参照符号も、請求項を限定するものとして解されるべきでない。動詞“有する”及びその活用形の使用は、請求項中に述べられるもの以外の要素又はステップの存在を排除するものではない。要素を前置する冠詞“ａ”又は“ａｎ”は、複数のそれら要素の存在を排除するものではない。本発明は、幾つかの別個の要素を有するハードウェアによって実装されることができ、また、好適にプログラムされたコンピュータによって実装され得る。幾つかの手段を列挙するデバイスクレームにおいて、それらの手段のうちの幾つかが、同一のハードウェアアイテムによって具現化されてもよい。特定の複数の手段が相互に異なる従属項に記載されているという単なる事実は、それらの手段の組合せが有利に使用され得ないということを指し示すものではない。
【００８２】
本発明は更に、本明細書に記載され且つ／或いは添付の図面に示された特徴的フィーチャのうちの１つ以上を有するデバイスに当てはまる。本発明は更に、本明細書に記載され且つ／或いは添付の図面に示された特徴的フィーチャのうちの１つ以上を有する方法又はプロセスに関する。
【００８３】
更なる利点を提供するために、本開示にて説明される様々な態様が組み合わされ得る。また、これらのフィーチャのうちの一部は、１つ以上の分割出願の基礎を形成し得る。
【図面の簡単な説明】
【００８４】
次いで、以下の図を含む添付の模式的な図面を参照して、単に例として、本発明の実施形態を説明する。図面において、対応し合う参照符号は、対応し合う部分を指し示している。
【図１ａ】逆ミセル法の一形態を模式的に示している（H．Ding，Y．Zhang，S．Wang，J．Xu，S．Xu  and  G．Li，“Fe3O4@SiO2  Core/Shell  Nanoparticles：The  Silica  Coating  Regulations  with  a  Single  Core  for  Different  Core  Sizes  and  Shell  Thicknesses”，Chem．Mater．，vol．24，p．4572−4580，2012年からの複写）。
【図１ｂ】量子ドットに基づくルミネセント材料を模式的に示している。
【図１ｃ】ルミネセント材料の一実施形態を模式的に示している。
【図２】塩の付加なしの標準的なシリカ被覆ＱＤサンプルの青色光の照射を受けての経時的（秒単位でのｔ）なＱＥ（■）及び発光ピーク波長（×）の変遷を示しており、“ＰＰ”は（波長（ｎｍ）における）ピーク位置を指し示している。
【図３】シリカ成長後且つ洗浄手順前にＺｎＣｌ２（◆（１）；■（２））又はＮａ２Ｓ（▲（３）；×付きの□（４））の何れかが付加された場合の、シリカ被覆ＱＤの青色光の照射を受けての経時的（秒単位でのｔ）なＱＥ（上側のカーブ）及び発光ピーク波長（下側の曲線）の変遷を示している。
【図４】塩の付加なしでの（４Ａ）、及び予めＺｎＣｌ２がアンモニアに付加された場合（４Ｂ）の（Ａ−Ｃ）シリカに組み込まれたＱＤのＴＥＭ像であり、シェル内のその他の小粒子とともにであるがＱＤをいっそう明瞭に示すＨＡＡＤＦ−ＴＥＭ像が示されている。（４Ｃ）には、ズームした像が示されており、赤色の矢印がシリカシェル内の非常に小さい粒子（恐らく、ＺｎＣｌ２又はＺｎＯ２）を指し示している。（４Ｄ）は、予めＮａ２Ｓがアンモニアに付加された場合のシリカ粒子のＴＥＭ像を示している。この像は、この場合にはＱＤが実質的に組み込まれないことを示している。
【図５】シリカ成長前にＺｎＣｌ２がアンモニアに付加された場合の、シリカ被覆ＱＤの青色光の照射を受けての経時的なＱＥ（◆（１））及び発光ピーク波長（■（２））の変遷を示している。
【図６】シリカ成長前にＺｎＣｌ２がアンモニアに付加され且つシリカ成長後且つ洗浄手順前にＮａ２Ｓが付加された場合の、シリカ被覆ＱＤの青色光の照射を受けての経時的なＱＥ（▲（１））及び発光ピーク波長（×（２））の変遷を示している。
【図７】シリカ成長前にＺｎＣｌ２がアンモニアに付加され且つシリカ成長後且つ洗浄手順前にＮａ２Ｓが付加された場合の、シリカ被覆ＱＤの青色光の照射を受けての延長された時間（秒単位でのｔ；１８００００秒＝５０ｈ）にわたるＱＥ（◆（１））及び発光ピーク波長（■（２））の変遷を示している。
【図８】照明デバイスの一実施形態を模式的に示している。以上の図の中でもとりわけ模式図は必ずしも縮尺通りではない。
【図９ａ】本発明に従ったランプを示している。
【図９ｂ】本発明に従った照明器具を示している。
【図１０ａ】ｘ軸上に時間単位（ｈ）での時間をとり、ｙ軸上に任意単位（ａ．ｕ．）での発光強度をとった、例８の安定度測定結果を示している。
【図１０ｂ】ｘ軸上に時間単位（ｈ）での時間をとり、ｙ軸上に任意単位（ａ．ｕ．）での発光強度をとった、例９の安定度測定結果を示している。
【発明を実施するための形態】
【００８５】
図１ａは、逆ミセル法の一形態を模式的に示している。参照符号３１はＱＤを指し示し、参照符号３２は、例えばオレイン酸又はヘキサデシルアミンなどのリガンドを指し示し、参照符号３３は、例えばＩｇｅｐａｌ（登録商標）ＣＯ−５２０などの界面活性剤を指し示し、参照符号３４は、例えばアンモニアなどのシリカ形成触媒を指し示し、参照符号３５は、例えばＴＥＯＳなどのシリカ前駆体を指し示し、参照符号３６は、例えば加水分解ＴＥＯＳなどの加水分解されたシリカ前駆体を指し示し、参照符号３７はシリカを指し示し、そして、参照符号３８は、特には例えばシクロヘキサンなどの有機非極性溶媒である液状媒質を指し示している。
【００８６】
図１ａには、逆ミセル法の段階群の大部分の模式的な概観が示されている。先ず、例えばシクロヘキサンなどの非極性溶媒と、界面活性剤Ｉｇｅｐａｌ（登録商標）ＣＯ−５２０とが混合される。次いで、リガンドとして典型的にオレイン酸を有する量子ドットが付加され、それにより、核磁気共鳴によって示されることが可能なものであるＩｇｅｐａｌ（登録商標）ＣＯ−５２０とのリガンド交換がもたらされる。量子ドットの付加後、シリカ形成のための触媒であるアンモニア（水中２５％）が付加され（他の触媒は、例えば、ジメチルアミンとし得る）、このとき、濃度が高いほど速くシリカ成長が起こる。アンモニアの付加の瞬間にミセルが形成することになり、このとき、アンモニアはミセルの内部ボリュームであり、Ｉｇｅｐａｌ（登録商標）ＣＯ−５２０は界面活性剤である。水（例えばアンモニアからなど）もシリカの加水分解反応（反応生成物としてエタノールを有する）に必要であり得るが、それは縮合反応で再び解放される。続くステップにて（アンモニア付加及びＴＥＯＳ付加はまた逆にされてもよい）、ＴＥＯＳが付加される。
【００８７】
このシリカ前駆体がアンモニアにより（部分的に）加水分解され、そして、量子ドット表面上のＩｇｅｐａｌ及び／又は在来（ネイティブ）リガンドとのリガンド交換が起こることになる。これはまた、量子ドットを水溶性にすることになり、ミセルの親水性のコア内にＱＤが存在することを可能にする。ミセルは非常に動的であり、すぐに置き換わるが、付加される量子ドットの量は、ＱＤ付加なしでの同じ合成手順で生成されることになるシリカ球の典型量と大まかに一致すべきである。斯くして、ミセル当たりまさに１つの量子ドットを得ることが可能である。ＱＤがシリカ球の中央にあることは、ＱＤがシリカ成長のためのシードとして作用することを指し示す。ＴＥＯＳによるリガンド交換の後、アンモニア濃度に応じた速さでシリカが成長することになる。数日後、全てのＴＥＯＳ分子が凝縮し、成長が止まる。
【００８８】
他の一例において、水の中でのＱＤの分散を可能にする帯電したリガンド（例えば、ＭＰＡ、メルカプトプロピオン酸）を有するＱＤを使用することができる。水中に分散される帯電したリガンドを持つこれらＱＤについて述べられたことには、量子ドットの電荷により、それが他の量子ドットをミセル外に押し出すということである。この静電的な反発力が、量子ドット及びシリカ粒子の量の正確な一致と組み合わさって、良い精度でシリカシェル当たり１つの量子ドットを生み出す。
【００８９】
斯くして、シリカ被覆されたＱＤを得ることができる。最後の段階の後、所望であれば、シリカ被覆ＱＤを液状媒質から取り出すことができる。１つの選択肢は、沈殿剤、すなわち、ＱＤの凝集及びそれに続く沈殿を誘起する物質を付加することである。例えば、エタノールが使用され得る。その後、例えばエタノール又はその他の（有機）（極性）溶媒（例えば、アセトニトリル、イソプロパノール、アセトンなどのうちの１つ以上）などの第２の液状媒質で、ＱＤを洗浄し得る。エタノール内で、ＱＤは分散されて保存されることができる。他の例では、ＱＤは第２の液状媒質（上述も参照）から取り出されて母材（後述も参照）に埋め込まれ得る。
【００９０】
さらに、シリカ成長後に、１つ以上の後処理も適用され得る。オプションで、更なる塩処理段階が含められ得る。また、量子ドットは、より安定なＱＤをもたらし得るものである熱処理に掛けられ得る。
【００９１】
図１ｂは、量子ドットに基づくルミネセント材料１０を模式的に示している。例として、参照符号１００で指し示される異なるタイプのＱＤが描かれている。左上のＱＤは、シェルのないベアＱＤである。このＱＤをＣ（コア）で指し示す。右上のＱＤ１００は、コア−シェル粒子であり、Ｃはここでもコアを指し示し、Ｓはシェルを指し示す。下に、他の一例のコア−シェルＱＤが模式的に示されており、ロッド内の量子ドットが例としても用いられている。参照符号１０５は外層を指し示しており、これは、最初の例では、外表面のコア材料であり、後の２つの実施形態では、ＱＤ１００の外表面のシェル材料である。
【００９２】
図１ｃは、ルミネセント材料１０の一実施形態を模式的に示しているが、ここでは、ＱＤ１００が、特には例えばシリカコーティングなどの酸化物コーティングであるコーティング１２０を含んでいる。コーティングの厚さは、参照符号ｄ１で指し示されている。この厚さは、特には、１−５０ｎｍの範囲内とし得る。特に、コーティング１２０は、外層１０５の全体で利用可能である。なお、しかしながら、シリカコーティングは幾らか浸透性であり得る。なお、また、未被覆のナノ粒子（すなわち、本発明のコーティングで未だ被覆されていない）の外層１０５は、（一般的に）コーティングプロセスの後にはもはや外層ではない。というのは、そのときには、コーティング１２０の外層が外層になるからである。しかしながら、ここでは、特に参照符号１０５で指し示された、外層なる用語は、未被覆の（コア−シェル）ナノ粒子の外層を表す。
【００９３】
以下、幾つかの例を更に詳細に述べる。
【００９４】
２０ｍｌバイアル内で１０ｍｌのシクロヘキサンと１．２７６ｍｌのｉｇｅｐａｌ（登録商標）ｃｏ−５２０とを激しい撹拌の下で混ぜ合わせることによって、典型的なＱＤ−シリカシェル成長を実行する。８０μｌのＴＥＯＳ、１ｍｌのシクロヘキサン、及び１２μｌのへプタン内ＱＤ（５０ｍｇ／ｍｌ、Ｃｒｙｓｔａｌｐｌｅｘ社から商業的に入手可能なＣｄＳコア−ＺｎＳシェルＣｒｙｓｔａｌｐｌｅｘドット）を、７分間混ぜ合わせ、その後、上記シクロヘキサン／ｉｇｅｐａｌ混合物に付加する。１５分間の撹拌後、１５０μｌのアンモニア（２５％）を付加し、それにより反応を開始させる。この混合物を１分間激しく撹拌して、形成されたミセルの全体にアンモニアを等しく分布させた。アンモニア付加の１分後、撹拌を停止し、カップを典型的に２日にわたって暗所に保管した。使用した量子ドットは、コアがＣｄ（Ｓｅ，Ｓ）であり且つシェルがＺｎＳであるコア−シェル型のものである。これらの量子ドットは、赤色及び緑色の双方に使用されることができ、後者の方が小さい寸法を有する。これらの量子ドットは、アルキルリガンド（特に、オレイン酸）を備えており、例えばヘキサンなどの溶媒内にある。
【００９５】
シリカ成長を止めるため、２．５ｍｌのエタノールを付加し、その後、シリカコーティングを持つＱＤが沈殿し、遠心分離によって収集され得る。沈殿物を９ｍｌのエタノール中に溶解させ、再び遠心分離してサンプルを洗浄するとともに不所望の試薬を除去した。これを更に２回繰り返した。最後に、サンプルをエタノール内に格納し、透明溶液が得られるまで、ソニケーションを用いて、シリカコーティングを持つＱＤを分散させた。
【００９６】
シリカ成長は逆ミセルにおいて（塩基）水相内で起こり、ＱＤがシェル成長のためのシードとして作用し得る。従って、ＱＤとミセルとの適切な比において、直径で大体２０−２５ｎｍの個々のシリカ粒子の中央に単一のＱＤを組み込むことが可能である（図４ａ参照）。トルエン又はヘプタンのような非極性溶媒に良く分散するものである疎水性のオレイン酸キャップを持つＱＤは、逆ミセルの水相内でシードとして作用すると思われる。加水分解されたＴＥＯＳ分子（すなわち、Ｓｉ−Ｏ−基）は、オレイン酸分子（在来リガンド）を置換することができるようである。ＴＥＯＳキャップされたＱＤは、極性の水相に対して遥かに良好な親和性を有し、故に、シリカ成長のシードとして作用することができる。
【００９７】
以下の例にて、標準レシピを用いるシェル成長を受けるとＱＤのＱＥが典型的に８０％から２０−３０％に低下することを示す。しかしながら、シリカシェル成長の最中又は後に例えばＺｎＣｌ２又はＮａ２Ｓなどの塩が付加される場合、ＱＥは５０％まで改善されることができる。露光効果（“フォトブライトニング効果”と呼ぶときもある）及びピーク波長も、その正確な付加手順及び材料に応じて影響を受ける。結果がはっきりと示すことには、付加される塩はＱＤ性能に対して影響を有する。最終的に、改良したシリカシェル成長手順を用い、且つ露光ステップを適用して、７０％を上回るＱＥを（空気中で）測定することができた。
【００９８】
例１：基準ＱＤ−シリカサンプルのＱＥ
基準として、上述の標準レシピを用いて、ＱＤの周りに第１のシリカシェルを成長させた。シリカシェル成長中に一定分量を採取し、ＱＥ及びピーク波長を測定した。表１は、時間の関数としてのＱＥの通覧を与えるものである。この表は、ＱＥが、在来ドットの８０％から、シリカシェル成長後に２０−３０％に向かって低下することを示している。この低下は、主に、シリカシェル成長の最初の５分以内に起こっており、このことは、これがＱＤ表面／リガンド効果によるものであることを確認するものである。このレシピを用いて得られるシリカ被覆ＱＤが図１に示されている。
【００９９】
【表１】
0006592504.tif 000002
【０１００】
図２は、典型的な“基準”シリカ被覆ＱＤサンプルの液体サンプルのＱＥが、青色光の照射を受けてどのように変化するかを示している。適度な露光を観測し、最後のＱＥは３５％に至っている。この露光は典型的に、発光波長におけるレッドシフトによって遂行される。
【０１０１】
ここでは、標準露光は、中程度のフラックス（〜１Ｗ／ｃｍ２）の（青色）光に曝すことによって実行される。斯くして、露光効果又はフォトブライトニング効果を評価することができ、露光の下で、ＱＥが上昇するときもあるし（フォトブライトニング）、低下するときもある。
【０１０２】
例２：シリカ成長後且つ洗浄手順前のＺｎＣｌ２又はＮａ２Ｓの付加
ＱＤのＱＥに対する塩の影響を調べるため、シリカシェル成長が完了した後（暗所でのシェル成長の２０時間後）に、ＺｎＣｌ２又はＮａ２Ｓを付加した。これらの実験では、例１に記載したようにしてシリカシェル成長実験を実行したが、シェル成長の２０時間後に、同じ基準ＱＤシリカ混合物に対する複数の付加実験のために、混合物を幾つかのバイアルに分けた。双方の塩について、穏やかな撹拌下で、１００μｌの水の中の特定濃度の塩を逆ミセル混合物に付加した。これを、洗浄手順を実行する前に行った。換言すれば、ミセルがなおも完全なままで行った。塩を付加しての撹拌の１時間後、標準手順を用いて混合物を洗浄し、粒子をエタノール中に再分散させ、その後、ＱＥを決定した。ＱＥを、ＱＤ発光スペクトルのピーク波長とともに、表２に列挙する。基準サンプルは、３３％及び３５％のＱＥを有しており、これらは、上述の結果よりも僅かに高いが同じ範囲内にある。ＺｎＣｌ２が付加されるとき、塩の濃度を上昇させるのに伴ってＱＥが徐々に上昇する（４７％に至る）ことが、発光ピーク波長のレッドシフト（２ｎｍに至る）とともに観測されている。同様に、１００ｍＭのＮａ２Ｓ溶液の付加を受けてのＱＥの４９％までの上昇が観測されているが、４００ｍＭでは、たった３９％までの上昇が示されている。小さい変化ではあるが、発光ピーク波長は、この場合には青色側に略０．５−１ｎｍだけシフトする。
【０１０３】
上の結果は、塩の付加がＱＤの最終的なＱＥ及びピーク波長に影響を持つことを示している。イオンが（多孔質）シリカ粒子を通ってＱＤ表面に向かって拡散する機会を持つことが示唆される。
【０１０４】
【表２】
0006592504.tif 000003
【０１０５】
シリカ成長後且つ洗浄手順前にＺｎＣｌ２又はＮａ２Ｓが付加された場合のシリカ被覆ＱＤのＱＥについても、青色光を照射して経時的に追跡した。どちらの場合も、４００ｍＭの塩濃度で１００μｌを付加した。双方のサンプルのＱＥは、表２に列挙した結果と一致して４７％及び４０％で開始している。ＺｎＣｌ２で処理されたサンプルは、〜１ｎｍのレッドシフトを伴って、６０％のＱＥに至る露光効果を示している。Ｎａ２Ｓで処理されたサンプルは、先ず〜１５％までのＱＥの急激な低下を示しているが、その後、このケースでは〜２ｎｍのレッドシフトをこれまた伴って、ＱＥが〜４０％まで上昇している。これらの結果から、シリカ成長後のＺｎＣｌ２処理が良い手段であると考えられる。
【０１０６】
例３：シリカ成長後且つ洗浄手順前のＺｎＣｌ２及びＮａ２Ｓの付加
やはり基準１からのシリカ被覆ＱＤを用いて、ＺｎＣｌ２及びＮａ２Ｓの双方を異なるシーケンス（表３参照）で付加した。比較のために、基準、ＺｎＣｌ２のみ、及びＮａ２Ｓのみの実験の結果も与えられている。最初にＺｎＣｌ２が付加され、次いでＮａ２Ｓが付加されるとき、５２％のＱＥが６０４．５ｎｍのピーク波長とともに測定されている。これらの塩が逆の順序で付加されるとき、４１％のＱＥが６０５．２ｎｍのピーク波長とともに測定されている。これらの結果は、ＱＥ及びピーク波長に対する塩付加の効果を確認するものであるとともに、これらの塩が付加される順序がＱＤの最終的な光学特性に影響を及ぼすことを示している。これらの結果は、双方の塩を付加する場合に、Ｎａ２Ｓを後で付加する方が好ましいことを示している。
【０１０７】
【表３】
0006592504.tif 000004
【０１０８】
例４：シリカシェル成長中のＺｎＣｌ２又はＮａ２Ｓの付加
他の一実施形態において、シリカ成長中にＺｎＣｌ２又はＮａ２Ｓを付加し、このとき、これらの塩の１００ｍＭ溶液を予めアンモニアと混合しておいた。この実験では、１５０μＬの３５％アンモニア当たり１３ｍｇ（０．９３＊１０−４ｍｏｌ）のＺｎＣｌ２を用いた。同様に、１５０μＬの３５％アンモニアに、５０．７６ｍｇのＮａ２Ｓを付加した。Ｎａ２Ｓは強塩基であり、故に、より低いアンモニア濃度も有用であり得る。結果のＴＥＭ像を図４に表示する。（Ａ−Ｃ）はＺｎＣｌ２付加を表し、（Ｄ）はＮａ２Ｓ付加を表している。
【０１０９】
図４のＴＥＭ結果は、シリカ合成への付加前にアンモニアにＺｎＣｌ２を付加することが、シリカ粒子のシェル内の小さいナノ粒子の形成をもたらすことを示している。これらの粒子はＺｎＣｌ２及び／又はＺｎＯの粒子であり得るが、これについての確証はない。しかしながら、ＱＤはなおも良好にシリカ粒子内に組み込まれている。シリカ合成への付加前にアンモニアにＮａ２Ｓが付加される場合には、ＱＤは、シリカ粒子の中には組み込まれずに、シリカ粒子の外側に付着しているように見える。Ｎａ２Ｓはそれ自体で強塩基であるので、これはシリカ成長中の過度に高いｐＨに起因することが示唆される。
【０１１０】
ＺｎＣｌ２がアンモニアに付加されたサンプルのＱＥは５１％のＱＥ（６０６．９ｎｍにピーク）を有し、作り直したものは、５４％のＱＥ（６０６．４ｎｍにピーク）を有していた。図５は、このサンプルのＱＥが、〜１．５ｎｍのレッドシフトを伴って、青色光に曝されても露光効果を示さなかった（むしろ、低下した）ことを示している。シリカ成長後にＺｎＣｌ２が反応混合物に付加された場合のサンプル（例２）は露光効果を示していたので、これは幾分、注目に値することである。
【０１１１】
従って、本発明はまた、粒子及び／又は塊状の粒子を有するルミネセント材料を提供し、これらの粒子は特に、２０−５００ｎｍ（特には、例えば２０−３５０ｎｍなど）の範囲内の寸法を有し、実質的に各々の粒子が、シリカコーティングによって取り囲まれた（単一の）量子ドットを有する。上述のように、量子ドットはコア−シェル型とし得る。シェルを有するシリカはまた、量子ドットの外層と共有される１つ以上の元素を有する。特に、ルミネセント材料のうち少なくとも約７０ｗｔ％が、このような粒子及び／又はその塊を有し得る。従って、個々の粒子は必ずしも相互に接続されるわけではない。個々の粒子は、集塊し得るが、単一のシリカコーティングを共有する複数の量子ドットの結合体を形成しなくてもよい。例えば３０ｗｔ％以下など、ルミネセント材料の一部は、オプションで、２つ以上の量子ドットを共有する粒子に基づいてもよい。
【０１１２】
例５：シリカ成長中のＺｎＣｌ２及びシリカ成長後且つ洗浄手順前のＮａ２Ｓの付加
更なる他の一実施形態において、アンモニアとともにＺｎＣｌ２を付加し、シリカ成長後且つ洗浄手順前にＮａ２Ｓを付加して、ＱＤをシリカシェルで被覆した。この実験では、１３ｍｇのＺｎＣｌ２をアンモニア（３５％）に溶解させ、そのうち１５０μｌをシリカ成長の開始時に付加した。シリカ合成が完了した（撹拌なしで暗所で２２時間）後に、水中１００μｌの４００ｍＭ  Ｎａ２Ｓを反応混合物に付加し、優しく１時間撹拌した。次に、反応混合物をエタノールで沈殿させ、３回にわたってエタノール内で洗浄した。得られたサンプルのＱＥは、６０８ｎｍのピーク波長で５４％であった。図６は、このサンプルが、１４００ｓ以内に５８％に至る露光効果を示すことを、〜０．７ｎｍの発光ピーク波長のレッドシフトとともに示している。なお、このピーク波長は、Ｎａ２Ｓの後処理なしでのＺｎＣｌ２付加が６０６．５ｎｍの当初ピークをもたらした例４に記載のサンプルとは明瞭に異なっている。
【０１１３】
同じサンプルのＱＥを再び測定すると、６６％のＱＥが、６０８．５ｎｍのピーク波長とともに測定された。このサンプルを、延長された時間（２日に至る）にわたって青色光に曝すと、ピーク波長はもはや殆どシフトしない一方で、７６％に至るＱＥという露光効果が観測された（図７参照）。
【０１１４】
例６：赤色ＱＤの異なる膜における適用
トルエン内のＱＤ分散液とシリコーン膜（波長コンバータ素子）内との間での比較。サンプルＡ−Ｅを、４０μＬのＺｎＣｌ２（０．４Ｍ）及び／又は１００μＬのＮａ２Ｓ（０．４Ｍ）を用いて処理した。サンプルＦを、４０μＬの飽和ＺｎＣｌ２及び１００μＬのＮａ２Ｓ（０．４Ｍ）を用いて処理した。
【０１１５】
露光（ＬＥ）を用いて処理した双方のサンプルが、６５−７０％に向かうＱＥの上昇を有していた。これらの結果を表４に示す。
【０１１６】
【表４】
0006592504.tif 000005
【０１１７】
Ｎａ２Ｓを用いて処理したサンプルは膜内で不変のＱＥを示すようである。また、ＺｎＣｌ２はレッドシフトを含んでおり、Ｎａ２Ｓはブルーシフトを含んでいる。さらに、露光は膜内でのＱＥに好ましい効果を有している。サンプルＦが、分散液でのＱＥに関して最適な処理を有し、サンプルＥが、膜でのＱＥに関して最適な処理を有する。
【０１１８】
例６：緑色ＱＤの異なる膜における適用
ここでは、サンプルＧ−Ｌ（表５参照）で指し示す緑色ＱＤ（ＮＣ５３６Ａ）を用いて同じ実験を適用した。
【０１１９】
【表５】
0006592504.tif 000006
【０１２０】
これらのサンプルも、膜内で不変のＱＥを示している。また、やはり、ＺｎＣｌ２はレッドシフトを含み、Ｎａ２Ｓはブルーシフトを含むことが分かった。ここでも、露光が膜内でのＱＥに好ましい効果を有することが観測された。サンプルＫが、分散液でのＱＥに関して最適な処理を有し、サンプルＬが、膜でのＱＥに関して最適な処理を有する。
【０１２１】
以上の結果は、ＱＤのシリカコーティングが、８０％から２０−３０％へのＱＥの劇的な低下をもたらすことを例証している。シリカ成長の最中又は後でのＺｎＣｌ２及び／又はＮａ２Ｓ塩の付加が、６０％以上に至るまでＱＥを向上させ得る。露光が更に、７５％よりも上までＱＥを上昇させ得る。塩の付加なしでは、露光効果は最大で３５％に限られる。示唆されることは、シリカ成長中にＺｎ及び／又はＳのイオンがＱＤ表面から除去されることがあり、それが表面欠陥状態をもたらしてＱＥを低下させ得るということである。亜鉛及び／又は硫黄の塩、（及び／）又はその他の意味ある塩を、シリカシェル成長中又はその後に付加することにより、これらのトラップ状態が回復され得る。ＱＥにおける変化、そしてまたピーク波長におけるシフトは、亜鉛及び／又は硫黄のイオン、（及び／）又はその他の意味あるイオンが、実際にＱＤに向けてシリカ球の中へと移動することができ、それによりこうがくとくせいに影響を及ぼし得るという考えをサポートするものである。温度、濃度、及び塩の組み合わせ、及び／又は塩の付加手法を微調整することによって、量子効率が更に向上され得ることが期待される。
【０１２２】
以下の表６にて、使用した化学物質を規定する。
【表６】
0006592504.tif 000007
【０１２３】
図８は、光源光１６１を生成するように構成された光源１６０を有する照明デバイス１５０を描いている。光源光１６１は、少なくとも部分的にルミネセント材料１０で受けられる。ルミネセント材料１０は、例えば、層又は塊（ボディ）１０００の形態であり、あるいは、そのような層又は塊１０００を含み得る。この層又は塊はまた、波長コンバータ素子としても指し示され得る。ルミネセント材料１０は、光源１６０と光カップリングされる。ルミネセント材料は、光源光１６１の少なくとも一部を吸収し、この光源光１６１をルミネセント材料光へと変換する。照明デバイス１５０によって提供される光が、参照符号１５１で指し示されている。この照明デバイス光１５１は、少なくとも、光源光１６１での励起を受けてルミネセント材料１０によって生成される光を含み得るが、場合により、光源光１６１をも含み得る。参照符号ｄ２は、下流に配置された、波長コンバータを埋め込んで有するルミネセント材料の距離を指し示している。この距離は非ゼロとすることができ、これは例えば遠隔構成を指し示す。この距離は場合によりゼロであってもよい。
【０１２４】
図９ａは、図８に従った照明デバイスを有するランプ９００を示している。他の一実施形態において、ランプ９００は、本発明に従った照明デバイスを複数有し得る。
【０１２５】
図９ｂは、図８に従った照明デバイスを有する照明器具９５０を示している。他の一実施形態において、照明器具９５０は、本発明に従った照明デバイスを複数、又は図９ａに従ったランプを１つ以上有し得る。
【０１２６】
例７：シリカ成長中のＣｄ（ＮＯ３）２の付加
更なる他の一例において、Ｃｄ（ＮＯ３）２をアンモニアとともに付加して、ＱＤをシリカシェルで被覆した。この実験では、シリカ成長の開始時に、水中４０μｌのＣｄ（ＮＯ３）２を、１２０μｌのアンモニア（３５％）とともに付加した。その後、シリカ合成を完了した（撹拌なしで暗所で２２時間）。次に、反応混合物をエタノールで沈殿させ、３回にわたってエタノール内で洗浄した。洗浄後、反応混合物を４００μｌのトルエンに分散させた。得られたサンプルのＱＥは、６０９ｎｍのピーク波長で７１％であった。なお、このピーク波長は、ＺｎＣｌ２付加が６０６．５ｎｍの当初ピークをもたらした例４に記載のサンプルとは明瞭に異なっている。
【０１２７】
例８：シリカ成長中のＣｄ（ＮＯ３）２の付加、及びシリカ成長後且つ洗浄手順前のＮａ２Ｓの付加
更なる他の一例において、Ｃｄ（ＮＯ３）２をアンモニアとともに付加し、また、シリカ成長後且つ洗浄手順前のＮａ２Ｓを付加して、ＱＤをシリカシェルで被覆した。この実験では、０．５ＭのＣｄ（ＮＯ３）２を１２０μｌのアンモニア（３５％）溶液とともに付加した。シリカ合成が完了した（撹拌なしで暗所で２２時間）後に、水中１００μｌの４００ｍＭ  Ｎａ２Ｓを反応混合物に付加し、優しく３０分間撹拌し、次いで、３０分間、１００μｌの０．８Ｍ  ＮａＯＨを付加した。次に、反応混合物をエタノールで沈殿させ、３回にわたってエタノール内で洗浄し、そして、トルエン中に再分散させた。得られたサンプルのＱＥは、６０６ｎｍのピーク波長で８２％であった。この量子ドットをシリコーン膜に組み入れたとき、ＱＥは６１％まで低下した。加速劣化試験にて、ＬＥＤについての加速試験プロトコル（２００ｍＡの駆動電流及び９０℃のボード温度を有する）でサンプルを測定した。熱クエンチ後、高い動作温度に関連して、図１０ａに示すように、放射強度が６０時間で＜１５％だけ低下した。
【０１２８】
例９：シリカ成長後且つ洗浄手順前のＺｎＣｌ２及びＮａ２Ｓの付加
更なる他の一例において、ＺｎＣｌ２をアンモニアとともに付加し、また、シリカ成長後且つ洗浄手順前のＮａ２Ｓを付加し、次いで、塩基の付加を行った。この実験では、シリカ成長の開始時に、５０μｌの０．１Ｍ  ＺｎＣｌ２を１５０μｌのアンモニア（３５％）溶液とともに付加した。シリカ合成が完了した（撹拌なしで暗所で２２時間）後に、水中１００μｌの４００ｍＭ  Ｎａ２Ｓを反応混合物に付加し、優しく３０分間撹拌し、次いで、５０μｌの０．８Ｍ  ＮａＯＨの付加及び更なる３０分間の撹拌を行った。次に、反応混合物をエタノールで沈殿させ、３回にわたってエタノール内で洗浄し、そして、トルエン中に再分散させた。得られたサンプルのＱＥは、６０５ｎｍのピーク波長で５８％であった。図１０ｂに示すように、２００ｍＡ及び９０℃で、時間の関数としての放射を追跡した。当初のフォトブライトニング及び熱クエンチ効果の後、赤色発行信号は、少なくとも１５０ｈにわたって１０％以内で一定である。
【０１２９】
なお、例９の実施形態は、例８の実施形態よりも高い安定性を有するとともに、より小さい強度低下でることがわかった。
【０１３０】
例１０：例１及び例９からのＱＤのＺｎＣｌ２、Ｎａ２Ｓ、ＮａＯＨ処理後のイオンの量の分析
例１に従って調合されたサンプルのＩＣＰ−ＭＳ分析を行い、例９に従って調合されたサンプルのそれと比較した。
【０１３１】
関心ある元素をマトリクスから自由にするため、マイクロ波分解処置を用いてサンプルを破壊する。溶解後、サンプルを既知の体積まで希釈し、そして、誘導結合プラズマ−発光分光法（ＩＣＰ−ＯＥＳ）によって存在元素を決定するために半定量的測定を実行した。その後、決定された元素が、ＩＣＰ−ＯＥＳによって更に正確に決定される。
【０１３２】
ＩＣＰ−ＯＥＳ分析において、サンプル溶液が噴霧器を通して供給される。これにより、アルゴンプラズマ内に導かれるエアロゾルが生成される。このプラズマ内で、溶液が気化され、原子にされ、そして励起され、それにより元素特有の発光が生成される。発光の強度及び波長を用いて、存在するＣｄ、Ｋ、Ｎａ、Ｓ、Ｓｉ及びＺｎの量を決定する。マトリクスマッチングされたブランク及び少なくとも４つのマトリクスマッチングされた校正基準溶液（保証された基準溶液の希釈により得られる）によって生成される強度との比較により、校正が行われる。
【０１３３】
ブランク、校正基準溶液、及びサンプル溶液が各々、測定中のシステム変動を補正するための、対応する量の内部標準を含有する。各ＩＣＰ−ＯＥＳ測定が複数回の反復で構成され、各々が幾つかの波長を用いて測定される。品質制御のため、ブランク・アンド・スパイク・リカバリー実験に従う。
【０１３４】
定量ＩＣＰ−ＯＥＳ分析の結果を表７に提示する。シリコンの量に対する重量百分率（ｗｔ％）の比で濃度を表している。各サンプルを３重に分析している。Ｎａ、Ｓ及びＺｎの量は、例１と比較して、例９で有意に高い。Ｃｄ及びＫの含有量は実験誤差の範囲内で同じであり、Ｎａ、Ｓ及びＺｎの量はＳｉの量の１０−２０％に至る値に達している。
【０１３５】
表７：シリコンの重量に対するＣｄ、Ｋ、Ｎａ、Ｓ及びＺｎの重量
【表７】
0006592504.tif 000008
【０１３６】
本発明は、例えばＬＥＤランプ、スポットライト、屋外照明、自動車照明、及び／又はレーザ用途といった高い光束密度において効率的な（ＱＤ変換式）ＬＥＤ光源を可能にする。
【図１ａ】
0006592504.tif 000009
【図１ｂ】
0006592504.tif 000010
【図１ｃ】
0006592504.tif 000011
【図２】
0006592504.tif 000012
【図３】
0006592504.tif 000013
【図４ａ−４ｂ】
0006592504.tif 000014
【図４ｃ−４ｄ】
0006592504.tif 000015
【図５】
0006592504.tif 000016
【図６】
0006592504.tif 000017
【図７】
0006592504.tif 000018
【図８】
0006592504.tif 000019
【図９ａ】
0006592504.tif 000020
【図９ｂ】
0006592504.tif 000021
【図１０ａ】
0006592504.tif 000022
【図１０ｂ】
0006592504.tif 000023